(57)【要約】【課題】マイケル付加反応で硬化可能であり、室温で硬化し、望ましくない毒性または腐食性が低く、反応物または生成物の分解を引き起こさない１種類以上の触媒を使用する組成物を提供すること。【解決手段】少なくとも１種類の多官能性マイケル受容体と、少なくとも１種類の多官能性マイケル供与体と、少なくとも１種類の弱塩基性触媒とを含む官能性混合物が提供される。【特許請求の範囲】
【請求項１】
（ｉ）少なくとも１種類の多官能性マイケル受容体と、
（ｉｉ）少なくとも１種類の多官能性マイケル供与体と、
（ｉｉｉ）少なくとも１種類の弱塩基性触媒とを含み、
２３℃で７日以内に硬化可能である、官能性混合物。
【請求項２】
（ｉ）少なくとも１種類の多官能性マイケル受容体と、
（ｉｉ）少なくとも１種類の多官能性マイケル供与体と、
（ｉｉｉ）少なくとも１種類の弱塩基性非アミン非ホスフィン触媒とを含み、
２３℃で７日以内に硬化可能である、官能性混合物。
【請求項３】
（ｉ）少なくとも１種類の多官能性マイケル受容体と、
（ｉｉ）少なくとも１種類の多官能性マイケル供与体と、
（ｉｉｉ）１１未満のｐＫａを有する対応する共役酸を有する、少なくとも１種類の弱塩基性触媒とを含み、
２３℃で７日以内に硬化可能である、官能性混合物。
【請求項４】
（ｉ）少なくとも１種類の多官能性マイケル受容体と
（ｉｉ）少なくとも１種類の多官能性マイケル供与体と、
（ｉｉｉ）少なくとも１種類の塩基性光潜在性アミン触媒とを含む、官能性混合物。
【請求項５】
（ｉ）少なくとも１種類の多官能性マイケル受容体と、
（ｉｉ）少なくとも１種類の多官能性マイケル供与体と、
（ｉｉｉ）１１未満のｐＫａを有する対応する共役酸を有する、少なくとも１種類の弱塩基性触媒とを含む官能性混合物であって、
前記少なくとも１種類の弱塩基性触媒が、６個以下の炭素原子を有するアルキルカルボン酸のカリウム塩からなる群より選択される１種類以上の触媒を含み、前記触媒が、カルボン酸のナトリウム塩、カルボン酸のマグネシウム塩、カルボン酸のアルミニウム塩、６個以下の炭素原子を有するアルキルカルボン酸のクロム塩、芳香族カルボン酸のクロム塩、６個以下の炭素原子を有するアルキルモノカルボン酸のカリウム塩、多価カルボン酸のカリウム塩、アルカリ金属炭酸塩、アルカリ金属重炭酸塩、アルカリ金属リン酸塩、アルカリ金属リン酸水素塩、アルカリ金属リン酸塩エステル、およびアルカリ金属ピロリン酸塩、ならびにそれらの混合物からなる群より選択され、前記官能性混合物が２３℃で７日以内に硬化可能である、官能性混合物。
【請求項６】
官能性混合物を硬化させる方法であって、少なくとも１種類の弱塩基性触媒を、少なくとも１種類の多官能性マイケル受容体および少なくとも１種類の多官能性マイケル供与体と接触させる工程を含み、前記官能性混合物が２３℃で７日以内に硬化可能である方法。
【請求項７】
少なくとも１種類の弱塩基性触媒と、少なくとも１種類の多官能性マイケル受容体と、少なくとも１種類の多官能性マイケル供与体とを含む官能性混合物を、電子ビーム放射線または紫外線に曝露して、該官能性混合物を部分的に反応させる工程を含み、前記官能性混合物が２３℃で７日以内に硬化可能である、官能性混合物を部分的に硬化させる方法。
【請求項８】
少なくとも１種類の酸捕捉剤をさらに含む請求項１記載の官能性混合物。
【請求項９】
（ａ）水と前記弱塩基性触媒とを含む成分を溶解させることによって触媒溶液を調製する工程と、
（ｂ）前記触媒溶液を、前記少なくとも１種類の多官能性マイケル受容体または少なくとも１種類の多官能性マイケル供与体に加える工程とを含む方法によって形成され、
官能性混合物が２３℃で７日以内に硬化可能である、請求項１記載の官能性混合物。
【請求項１０】
少なくとも１種類の多官能性マイケル受容体、少なくとも１種類の多官能性マイケル供与体、および少なくとも１種類の弱塩基性触媒；少なくとも１種類の多官能性マイケル受容体、少なくとも１種類の多官能性マイケル供与体、および少なくとも１種類の弱塩基性非アミン非ホスフィン触媒；少なくとも１種類の多官能性マイケル受容体、少なくとも１種類の多官能性マイケル供与体、および１１未満のｐＫａを有する対応する共役酸を有する少なくとも１種類の弱塩基性触媒；少なくとも１種類の多官能性マイケル受容体、少なくとも１種類の多官能性マイケル供与体、および放射線照射前に１１未満の初期ｐＫａを有する対応する共役酸を有する、少なくとも１種類の弱塩基性光潜在性アミン触媒；少なくとも１種類の多官能性マイケル受容体、少なくとも１種類の多官能性マイケル供与体、および１１未満の初期ｐＫａを有する少なくとも１種類の光潜在性アミン光開始剤；ならびに少なくとも１種類の多官能性マイケル受容体、少なくとも１種類の多官能性マイケル供与体、少なくとも１種類の弱塩基性触媒、および少なくとも１種類の光開始剤；をさらに含む官能性混合物から選択される官能性混合物を含む接着剤であって、
可撓性積層用接着剤、剛性積層用接着剤、感圧接着剤、構造用接着剤、組立用接着剤、または家庭用修理用接着剤から選択される、接着剤。
【発明の詳細な説明】
【背景技術】
【０００１】
硬化反応として有用となる可能性のある化学反応の１つはマイケル（Ｍｉｃｈａｅｌ）付加である。たとえば、米国特許出願公開第２００３００８３４３６号には、α，β−不飽和多価カルボン酸エステルと、カルボニル基に隣接するメチレン基を有する特定のポリエステル又はポリアミド化合物との間の、非アミンの強塩基触媒、たとえばアルカリアルコキシドの存在下での反応生成物を含む接着剤として有用な組成物が開示されている。  
【０００２】
クレメンス（Ｃｌｅｍｅｎｓ）およびレクター（Ｒｅｃｔｏｒ）（Ｊｏｕｒｎａｌ  ｏｆ  Ｃｏａｔｉｎｇｓ  Ｔｅｃｈｎｏｌｏｇｙ，Ｖｏｌ．６１，Ｎｏ．７７０，１９８９）によって記載されているように、強塩基触媒の利用はマイケル付加反応の場合にはよく知られており、一方、２５℃以下で硬化させるための弱塩基触媒の利用は知られていない。米国特許第６，８５５，７９６Ｂ２には、化学線に曝露するとさらに硬化して高重合体になる、オリゴマーまたは低分子量ポリマーの未架橋硬化性樹脂を調製するための第３級ホスフィン弱塩基の使用が開示されている。これらの硬化性樹脂は高温（５０〜９０℃）において調製される。米国特許第６，８５５，７９６Ｂ２は、高重合体または架橋されたポリマーを生成するためのホスフィン弱塩基性触媒は教示しておらず、かつ、周囲温度で硬化させるための弱塩基の使用も教示していない。さらに、接着剤、シーラント、フォーム（ｆｏａｍ）、エラストマー、フィルム、またはより具体的には可撓性積層用接着剤、剛性積層用接着剤、感圧接着剤、構造用接着剤、組立用接着剤、または家庭用修理用接着剤を製造するための弱塩基の使用も教示していない。
【０００３】
従来の公知の組成物の欠点の１つは、一部の触媒が望ましくない毒性または腐食性であることである。従来の公知の組成物の別の欠点は、一部の触媒が、偏在的な材料（たとえば、空気および／または水など）、および／または硬化前の組成物の成分、および／または組成物の硬化過程の生成物に対してあり望ましくない反応性があることである。一例は、反応物または生成物の加水分解、またはその他の分解を引き起こしうる可溶性強塩基触媒（ｐＫａ＞１１）の使用である。別の例は、変色または黄変を引き起こしうるアミン塩基の使用である。マイケル付加反応で硬化可能であり、室温で硬化し、望ましくない毒性または腐食性が低く、反応物または生成物の分解を引き起こさない１種類以上の触媒を使用する組成物が提供されることが望ましい。
【０００４】
【特許文献１】米国特許出願公開第２００３００８３４３６号明細書
【特許文献２】米国特許第６，８５５，７９６号明細書
【非特許文献１】Ｊｏｕｒｎａｌ  ｏｆ  Ｃｏａｔｉｎｇｓ  Ｔｅｃｈｎｏｌｏｇｙ，Ｖｏｌ．６１，Ｎｏ．７７０，１９８９
【非特許文献２】ＲＴモリソン（Ｍｏｒｒｉｓｏｎ）およびＲＮボイド（Ｂｏｙｄ）の有機化学第３版（Ｏｒｇａｎｉｃ  Ｃｈｅｍｉｓｔｒｙ，ｔｈｉｒｄ  ｅｄｉｔｉｏｎ），アリン・アンド・ベーコン（Ａｌｌｙｎ  ａｎｄ  Ｂａｃｏｎ），１９７３
【非特許文献３】ＦＷビルマイヤー（Ｂｉｌｌｍｅｙｅｒ），ＪＲ．の高分子科学教科書第２版（Ｔｅｘｔｂｏｏｋ  ｏｆ  Ｐｏｌｙｍｅｒ  Ｓｃｉｅｎｃｅ，ｓｅｃｏｎｄ  ｅｄｉｔｉｏｎ，）１９７１（「ビルマイヤー」）
【非特許文献４】物理化学ハンドブック第８２版（Ｈａｎｄｂｏｏｋ  ｏｆ  Ｃｈｅｍｉｓｔｒｙ  ａｎｄ  Ｐｈｙｓｉｃｓ，８２ｎｄ  ｅｄｉｔｉｏｎ），ＣＲＣプレス（ＣＲＣ  ｐｒｅｓｓ），２００１
【発明の開示】
【発明が解決しようとする課題】
【０００５】
本発明は、
（ｉ）少なくとも１種類の多官能性マイケル受容体と、
（ｉｉ）少なくとも１種類の多官能性マイケル供与体と、
（ｉｉｉ）少なくとも１種類の弱塩基性触媒とを含み、
２３℃で７日以内に硬化可能である、官能性混合物を提供する。
【０００６】
本発明は、
（ｉ）少なくとも１種類の多官能性マイケル受容体と、
（ｉｉ）少なくとも１種類の多官能性マイケル供与体と、
（ｉｉｉ）少なくとも１種類の弱塩基性非アミン非ホスフィン触媒とを含み、
２３℃で７日以内に硬化可能である、官能性混合物も提供する。
【０００７】
本発明は、
（ｉ）少なくとも１種類の多官能性マイケル受容体と、
（ｉｉ）少なくとも１種類の多官能性マイケル供与体と、
（ｉｉｉ）１１未満のｐＫａを有する対応する共役酸を有する、少なくとも１種類の弱塩基性触媒とを含み、
２３℃で７日以内に硬化可能である、官能性混合物も提供する。
【０００８】
本発明は、
（ｉ）少なくとも１種類の多官能性マイケル受容体と
（ｉｉ）少なくとも１種類の多官能性マイケル供与体と、
（ｉｉｉ）少なくとも１種類の塩基性光潜在性アミン触媒とを含み、
２３℃で７日以内に硬化可能である、官能性混合物も提供する。
【０００９】
本発明は、
（ｉ）少なくとも１種類の多官能性マイケル受容体と、
（ｉｉ）少なくとも１種類の多官能性マイケル供与体と、
（ｉｉｉ）少なくとも１種類の弱塩基性触媒と、
（ｉｖ）少なくとも１種類の光開始剤とを含み、
２３℃で７日以内に硬化可能である、官能性混合物も提供する。
【００１０】
本発明は、
（ｉ）少なくとも１種類の多官能性マイケル受容体と、
（ｉｉ）少なくとも１種類の多官能性マイケル供与体と、
（ｉｉｉ）１１未満のｐＫａを有する対応する共役酸を有する、少なくとも１種類の弱塩基性触媒とを含む官能性混合物であって、
前記少なくとも１種類の弱塩基性触媒が、６個以下の炭素原子を有するアルキルカルボン酸のカリウム塩からなる群より選択される１種類以上の触媒を含み、前記触媒が、カルボン酸のナトリウム塩、カルボン酸のマグネシウム塩、カルボン酸のアルミニウム塩、６個以下の炭素原子を有するアルキルカルボン酸のクロム塩、芳香族カルボン酸のクロム塩、６個以下の炭素原子を有するアルキルモノカルボン酸のカリウム塩、多価カルボン酸のカリウム塩、アルカリ金属炭酸塩、アルカリ金属重炭酸塩、アルカリ金属リン酸塩、アルカリ金属リン酸水素塩、アルカリ金属リン酸塩エステル、およびアルカリ金属ピロリン酸塩、ならびにそれらの混合物からなる群より選択され、前記官能性混合物が２３℃で７日以内に硬化可能である、官能性混合物も提供する。
【００１１】
本発明は、記載されたそれぞれの官能性混合物を硬化させる方法も提供する。
【００１２】
本発明は、官能性混合物を硬化させる方法であって、少なくとも１種類の弱塩基性触媒を、少なくとも１種類の多官能性マイケル受容体および少なくとも１種類の多官能性マイケル供与体と接触させる工程を含み、前記官能性混合物が２３℃で７日以内に硬化可能である方法も提供する。
【００１３】
本発明は、少なくとも１種類の弱塩基性触媒と、少なくとも１種類の多官能性マイケル受容体と、少なくとも１種類の多官能性マイケル供与体と、任意に光開始剤とを含む官能性混合物を、電子ビーム放射線またはＵＶ線に曝露して、前記官能性混合物を部分的に反応させる工程を含み、前記官能性混合物が２３℃で７日以内に硬化可能である、官能性混合物を部分的に硬化させる方法も提供する。
【００１４】
本発明は、それぞれの官能性混合物から製造される物品も提供し、これらの物品は、可撓性積層用接着剤、剛性積層用接着剤、感圧接着剤、構造用接着剤、組立用接着剤、または家庭用修理用接着剤から選択される。
【発明を実施するための最良の形態】
【００１５】
本明細書で使用される場合、「（メタ）アクリレート」は、アクリレートまたはメタクリレートを意味し、「（メタ）アクリル」は、アクリルまたはメタクリルを意味し、「（メタ）アクリルアミド」はアクリルアミドまたはメタクリルアミドを意味する。
【００１６】
本発明は、マイケル付加反応の進行が可能な官能基を有する化合物の使用を含む。本明細書で使用される場合、マイケル付加反応とは、供与体がアミンではなく活性化メチレン化合物である炭素マイケル付加を意味する（アミンマイケル反応と区別するため）。マイケル付加は、たとえば、ＲＴモリソン（Ｍｏｒｒｉｓｏｎ）およびＲＮボイド（Ｂｏｙｄ）の有機化学第３版（Ｏｒｇａｎｉｃ  Ｃｈｅｍｉｓｔｒｙ，ｔｈｉｒｄ  ｅｄｉｔｉｏｎ），アリン・アンド・ベーコン（Ａｌｌｙｎ  ａｎｄ  Ｂａｃｏｎ），１９７３に教示されている。この反応は、触媒の存在下、マイケル供与体とマイケル受容体との間で起こると考えられており、供与体はアミンではなく活性化メチレン化合物である。
【００１７】
本明細書で使用される場合、「マイケル供与体」は、少なくとも１つのマイケル供与体官能基を有する化合物であり、この官能基は、少なくとも１つのマイケル活性水素原子を含有する官能基であり、この水素原子は、Ｃ＝Ｏおよび／またはＣ≡Ｎなどの２つの電子吸引基の間にある炭素原子と結合している水素原子である。マイケル供与体官能基の例は、マロネートエステル、アセトアセテートエステル、マロンアミド、およびアセトアセトアミド（これらでは、マイケル活性水素が２つのカルボニル基の間の炭素原子と結合している）、ならびにシアノアセテートエステルおよびシアノアセトアミド（これらでは、マイケル活性水素が、カルボニル基とシアノ基との間の炭素原子と結合している）である。２つ以上のマイケル活性水素原子を有する化合物を本明細書では多官能性マイケル供与体と呼ぶ。マイケル供与体は、１、２、３、またはそれを超える数の独立した官能基を有し、そのそれぞれが１つ以上のマイケル活性水素原子を含有することができる。分子上のマイケル活性水素原子の総数が、マイケル供与体の官能価である。本明細書で使用される場合、マイケル供与体の「骨格」は、マイケル活性水素原子を含有する官能基以外の供与体分子の部分である。
【００１８】
本明細書で使用される場合、「マイケル受容体」は、構造（Ｉ）
【００１９】
【化１】
2005320539.tif 000002
【００２０】
を有する少なくとも１つの官能基を有する化合物であり、上式中、Ｒ１、Ｒ２、およびＲ４は、独立に、水素または有機基、たとえば、アルキル（線状、分岐、または環式）、アリール、アリール置換アルキル（アラルキルまたはアリールキル（ａｒｙｌｋｙｌ）とも呼ばれる）、およびアルキル置換アリール（アルカリールまたはアルキルアリールとも呼ばれる）であり、これらの誘導体および置換された変形も含まれる。Ｒ１、Ｒ２、およびＲ４は、独立に、エーテル結合、カルボキシル基、さらなるカルボニル基、それらのチオ類似体、窒素含有基、またはそれらの組み合わせを含んでも含まなくてもよい。Ｒ３は、酸素、窒素含有基、または、Ｒ１、Ｒ２、およびＲ４の場合に前述した任意の有機基である。それぞれが構造（Ｉ）を含有する２つ以上の官能基を有する化合物を、本明細書では多官能性マイケル受容体と呼ぶ。分子上の構造（Ｉ）を含有する官能基の数が、マイケル受容体の官能価である。本明細書で使用される場合、マイケル受容体の「骨格」は、受容体分子の構造（Ｉ）以外の部分である。あらゆる構造（Ｉ）が、別の（Ｉ）基または骨格に直接結合することができる。
【００２１】
一実施形態によると、Ｍｎが１０００未満の骨格を有するマイケル供与体およびマイケル受容体が使用される。かかる供与体および受容体はモノマーまたはオリゴマーのいずれかである。かかる骨格の例は、ネオペンチルグリコール、トリメチロールプロパン、グリセリン、トリプロピレングリコール、Ｍｎが２００〜６００のポリエチレングリコール、ペンタエリトリトール（ｐｅｎｔａｅｒｙｔｒｉｔｏｌ）、エチレングリコール、プロピレングリコール、ヘキサンジオール、トリシクロデカンジメチロール、２，２，４−トリメチル−１，３−ペンタンジオール、１、３プロパンジオール、ビスフェノールＡジグリシジルエポキシ、１，４ブタンジオール、シクロヘキサンジメタノール、ならびにネオペンチルグリコール、ヘキサンジオール、シクロヘキサンジメタノール、ビスフェノールＡジグリシジルエポキシ、トリエチレングリコール、テトラエチレングリコールのアルコキシル化およびプロポキシル化されたものである。供与体および受容体の両方が１０００未満のＭｎの骨格に基づく官能性混合物は、接着剤および関連する用途に特に有用である。かかる混合物は、溶媒を使用しなくても低い初期粘度を有し、５０℃未満、より好ましくは４５℃未満、最も好ましくは４０℃未満の温度で種々の方法によって適用可能となる。かかる混合物は、加工の容易さ、良好なポットライフ、および速い硬化速度の特有の組み合わせを有する。
【００２２】
本発明の実施は、少なくとも１種類の弱塩基性触媒、たとえば限定するものではないが少なくとも１種類の可溶性弱塩基性触媒の使用を伴う。本明細書で使用される場合、「触媒」は、マイケル付加反応を触媒する化合物である。特定の理論に本発明を限定しようとするものではないが、触媒が水素イオンをマイケル供与体から引き抜くものと考えられる。
【００２３】
ある実施形態では、１種類以上の任意選択の補助剤を使用することができる。補助剤は、マイケル供与体、マイケル受容体、および触媒のいずれでもない材料であり、補助剤は本明細書では「非官能性成分」と呼ぶ場合もある。補助剤は性質を改善するために選択され、補助剤としては、たとえば、溶媒、粘着付与剤、乳化剤、ポリマー、可塑剤、発泡剤、界面活性剤、湿潤剤、発泡性微小球、顔料、染料、および増粘剤などの材料が挙げられる。補助剤は、本発明の実施を妨害しないように選択され使用されることが好ましい（たとえば、補助剤は、成分の混合、官能性混合物の硬化、基体への適用、または硬化した官能性混合物の最終的性質を妨害しないように選択されることが好ましい）。
【００２４】
本発明の実施において、多官能性マイケル受容体の骨格は、多官能性マイケル供与体の骨格と同じ場合もあり得るし、異なる場合もあり得る。ある実施形態では、１種類以上の多価アルコールが少なくとも１つの骨格として使用される。多官能性マイケル受容体または多官能性マイケル供与体のいずれかの骨格として好適な多価アルコールのいくつかとしては、たとえば、アルカンジオール、アルキレングリコール、アルカンジオール二量体、アルカンジオール三量体、グリセリン、ペンタエリスリトール、多水酸化ポリアルキレンオキシド、他の多水酸化ポリマー、およびそれらの混合物が挙げられる。骨格として好適な多価アルコールのいくつかとしては、たとえば、シクロヘキサンジメタノール、ヘキサンジオール、トリメチロールプロパン、グリセリン、エチレングリコール、プロピレングリコール、ペンタエリスリトール、ネオペンチルグリコール、ジエチレングリコール、ジプロピレングリコール、ブタンジオール、２−メチル−１，３−プロパンジオール、トリメチロールエタン、類似の多価アルコール、それらの置換されたもの、およびそれらの混合物が挙げられる。
【００２５】
本発明における骨格として好適な多価アルコールのさらなる例としては、たとえば、分子量が１５０以上の多価アルコール（上記の名称のものに加えて）が挙げられる。また、好適な多価アルコールの混合物も好適である。
【００２６】
ある実施形態では、多官能性マイケル供与体または多官能性マイケル受容体の骨格、またはその両方の骨格が、オリゴマーまたはポリマーである。本明細書で使用され、ＦＷビルマイヤー（Ｂｉｌｌｍｅｙｅｒ），ＪＲ．の高分子科学教科書第２版（Ｔｅｘｔｂｏｏｋ  ｏｆ  Ｐｏｌｙｍｅｒ  Ｓｃｉｅｎｃｅ，ｓｅｃｏｎｄ  ｅｄｉｔｉｏｎ，）１９７１（「ビルマイヤー」）で定義されるポリマーは、より小さな化学的繰り返し単位の反応生成物で構成される比較的大きな分子である。通常、ポリマーは、１１個以上の繰り返し単位を有する。ポリマーは、線状、分岐、星形、ループ、高分岐、または架橋の構造を有することができ、ポリマーは、１種類の繰り返し単位を有する場合があり得（「ホモポリマー」）、または２種類以上の繰り返し単位を有する場合もあり得る（「コポリマー」）。コポリマーは、不規則、ある順序通り、ブロック、その他の配列、またはそれらの任意の混合物または組み合わせで配列した種々の繰り返し単位を有することができる。
【００２７】
ポリマーは、比較的高分子量を有する。ポリマーの分子量は、標準的な方法たとえば、サイズ排除クロマトグラフィーまたは固有粘度によって測定することができる。一般に、ポリマーは１，０００以上の数平均分子量（Ｍｎ）を有する。ポリマーは非常に高いＭｎを有することもでき、いくつかのポリマーはＭｎが１，０００，０００を超えるＭｎを有し、典型的なポリマーは１，０００，０００以下のＭｎを有する。
【００２８】
本明細書で使用される場合、「オリゴマー」は、オリゴマーがより少ない繰り返し単位およびより低い分子量を有することを除けば、ポリマーと同様の構造である。通常、オリゴマーは２〜１０個の繰り返し単位を有する。一般に、オリゴマーはＭｎが４００〜１，０００である。
【００２９】
ある実施形態では、該官能性混合物が「バッチ」として製造され使用される。すなわち、ある量の官能性混合物が容器中で形成され、その後希望通りに使用される。官能性混合物が、たとえば、すべての成分またはパックを連続流装置、たとえば押出機などに加えることによって連続的に製造し使用する実施形態も意図される。
【００３０】
本発明の実施において、成分は、任意の組み合わせ、任意の順序で組み合わせることができる。ある実施形態では、容器に成分を同時または順次加えて、混合する。ある実施形態では、２種類以上の成分を互いに混合し、混合物として保存して（本明細書では「パック」と呼ぶ）、後にさらなる成分と組み合わせて本発明の官能性混合物を形成する。いくつかの成分を互いに混合してパックを形成する場合、残りの成分は、純粋な形態で保存されていても、本明細書ではこれも「パック」と呼ぶ。成分が２つ以上のパック中に保存される実施形態を、本明細書では「マルチパック」の実施形態と呼ぶ。
【００３１】
ある実施形態では、本発明の官能性混合物は２パック組成物である。本明細書では、用語「２パック」は、マイケル付加を行うために必要なすべての成分が、第１のパックと第２のパックとを混合することによって得られる混合物中に含まれることを意味するために使用される。本発明のある実施形態が、第１のパックと第２のパックとの混合によって得られた混合物にいかなる補助剤を加えることなく、第１のパックと第２のパックとを混合することによって得られた官能性混合物の使用を含むことが意図される。第１のパックと、第２のパックと、１種類以上の補助剤とが混合されて本発明の官能性混合物が形成される実施形態も意図される。１つのパックがあらゆる反応物を含まずに弱塩基性触媒を含ことができることも意図される。このような場合、触媒は、未希釈、非反応性溶媒との溶液として、または非反応性担体中のエマルジョンとしてのいずれかで存在する。
【００３２】
官能性混合物の成分は、本発明の２パック組成物中に多数の方法で分配することができる。２パック組成物の一実施形態によると、第１のパックが少なくとも１種類の多官能性マイケル受容体を含み、第２のパックが少なくとも１種類の多官能性マイケル供与体を含む。本発明の２パック実施形態の実施において、第１のパックおよび第２のパックの一方または両方が少なくとも１種類の弱塩基性触媒を含む。ある２パック実施形態では、第１のパック、または第２のパック、または両方のパックが、任意選択の補助剤をさらに含む。ある２パック実施形態では、各パックの成分は、１つのパックがマイケル受容体、マイケル供与体、および触媒の３つすべてを含むことがないように選択される。
【００３３】
マイケル受容体およびマイケル供与体の両方である少なくとも１種類の化合物の使用を含む実施形態も意図され、そのような化合物は、少なくとも１種類のマイケル供与体官能基と構造（Ｉ）を有する少なくとも１種類の官能基との両方を有する。このような化合物が、マイケル付加の触媒として有効な化合物と同じパック中に使用されないことも意図される。
【００３４】
本発明のある実施形態では、官能性混合物の成分の１種類以上が、溶媒中に溶解されるか、または流体媒体中にその他の形態で保持される（たとえば、エマルジョンまたは懸濁液として）。溶媒または他の流体媒体が複数の成分とともに使用される場合、複数の成分の溶媒または他の流体媒体は、互いに独立に選択することができる。ある実施形態では、官能性混合物が溶媒を実質的に含有しない。本明細書の定義では、材料が、その材料の全重量を基準にして少なくとも７５重量％の固形分を含有する場合に、材料が「溶媒を実質的に含有しない」とする。本明細書において、「固形分」とは、全マイケル供与体、全マイケル受容体、全ポリマー、２５℃において純粋な場合に固体である全ての材料、および沸点が２００℃を超える全ての材料の重量を意味する。ある実施形態では、官能性混合物は、官能性混合物の重量を基準にして少なくとも８０重量％の固形分、または少なくとも９０重量％の固形分、少なくとも９５重量％の固形分、または少なくとも９８重量％の固形分である。
【００３５】
官能性混合物が、官能性混合物の重量を基準にして７５重量％未満の固形分を含有する実施形態である「低固形分」実施形態も意図される。ある低固形分実施形態では、固形分は、流体媒体中に溶解したり、流体媒体中に分散したり、またはそれらの組み合わせであってよい。低固形分実施形態では、非固体成分は、１種類以上の非水性化合物、または水、あるいはそれらの組み合わせを含むことができる。ある低固形分実施形態では、官能性混合物は、官能性混合物の重量を基準にして２５重量％以上の固形分を含有する。ある低固形分実施形態では、１種類以上の多官能性マイケル供与体、１種類以上の多官能性マイケル受容体、またはそれぞれの１種類以上がポリマーである。
【００３６】
本発明のある実施形態では、官能性混合物は、外部から添加される光開始剤を含有しない。本明細書において「光開始剤」とは、可視光、ＵＶ線、またはその他の放射線に曝露することによって重合を効果的に開始する化合物を意味する。本明細書において「外部から添加される」とは、マイケル供与体、マイケル受容体、触媒（本発明の実施に関して本明細書で前述した定義）、および本発明の組成物の硬化過程の生成物ではない化合物を意味する。
【００３７】
本発明のある実施形態では、外部から添加される光開始剤を含まない官能性混合物は、電子ビーム（ＥＢ）放射線またはその他の化学線に曝露した後、マイケル付加反応を進行させることによって部分的に硬化させることができる。この二重硬化機構では、迅速な「グリーン強度」の進展が可能となり、その後完全に硬化させることによって架橋されたポリマー網目が形成される。あるいは、マイケル付加反応を進行させた後、混合物を電子ビームまたはその他の化学線に曝露して完全に硬化させることができる。
【００３８】
本発明の別の実施形態では、官能性混合物は外部から添加された光開始剤を含有する。ある実施形態では、外部から添加された光開始剤が、フリーラジカル開始剤、たとえばＩｒｇａｃｕｒｅ（商標）１８４であり、これによって多官能性アクリレート（受容体）の一部のフリーラジカル重合を開始させ、マイケル付加反応を介してさらに反応させることができる（二重反応系）。あるいは、ある実施形態では、外部から添加された光開始剤が、ＵＶ線の曝露前に１１未満のｐＫａを有する対応する共役酸を有する、弱塩基性光潜在性アミン触媒である。放射線を照射することによって、この光開始剤の塩基性が顕著に増加し、それによって、マイケル付加反応を触媒するか、さらなる触媒作用が起こる。ある実施形態では、光潜在性アミンは、化学線照射前には弱塩基触媒挙動を示さないが、照射後にはその挙動を示す（光開始剤としてのみ機能する）。ある実施形態では、光潜在性アミン触媒が、化学線照射前に触媒挙動を示すことができる（最初は弱塩基性触媒として機能し、照射後は塩基性触媒光開始剤として機能する）。後者の種類の光潜在性アミンの一例は、チバ（Ｃｉｂａ）のＣＧＩ（商標）９０であり、これによってマイケル付加反応に有用な２種類の触媒が得られる。
【００３９】
独立に、本発明のある実施形態では、官能性混合物は、エポキシド基を有する化合物を含有しない。独立に、本発明のある実施形態では、官能性混合物は、イソシアネート基を有する化合物を含有しない。独立に、本発明のある実施形態では、官能性混合物は、マイケル付加反応に関与する反応性基を有する化合物以外に、硬化に有効な化学反応が可能な反応性基を有する化合物を含有しない。
【００４０】
本発明の実施に使用するための具体的な多官能性マイケル供与体および具体的な多官能性マイケル受容体の選択においては、官能価を考慮することが望ましい。官能性が２のマイケル供与体を、官能性が２のマイケル受容体と反応させると、線状分子構造をもたらすと一般に考えられている。多くの場合、分岐されたおよび／または架橋された分子構造を形成することが望ましく、これには３以上の官能価を有する少なくとも１種類の成分を使用することが必要であると考えられている。したがって、ある実施形態が、３以上の官能価を有する少なくとも１種類のマイケル供与体を有するか、３以上の官能価を有する少なくとも１種類のマイケル受容体を有するか、または３以上の官能価を有する少なくとも１種類のマイケル供与体と３以上の官能価を有する少なくとも１種類のマイケル受容体との両方を有することが考慮される。ある実施形態では、官能性混合物中で合わせた全マイケル供与体および全マイケル受容体の平均官能価が２を超え、ある実施形態では、この平均官能価が２．５以上、または３以上、または４以上である。
【００４１】
本発明の官能性混合物中、多官能性マイケル受容体の多官能性マイケル供与体に対する相対的比率は、反応性当量比によって特徴づけることができ、この反応性当量比は、官能性混合物中の全官能基（Ｉ）の数と、官能性混合物中のマイケル活性水素原子の数との比率である。ある実施形態では、反応性当量比は０．１：１以上の比率、または０．２：１以上の比率、または０．３：１以上の比率、または０．４：１以上の比率、または０．４５：１以上の比率である。ある実施形態では、反応性当量比は３：１以下の比率、または２：１以下の比率、または１．２：１以下の比率、または０．７５：１以下の比率、または０．６：１以下の比率である。
【００４２】
ある実施形態では、硬化した官能性混合物が未反応官能基（Ｉ）をほとんどまたは全く有さないことが意図される。
【００４３】
通常は比較的高い反応性当量比を有する別の実施形態では、硬化した官能性混合物が、未反応の官能基（Ｉ）を含有している可能性が高いと思われ、反応性当量比が十分に高い場合は、硬化した官能性混合物は、官能基（Ｉ）が全く反応していない完全な多官能性マイケル受容体分子（本明細書では「未反応多官能性マイケル受容体分子」と呼ぶ）を含有すると思われる。たとえば、多官能性マイケル受容体分子がすべて２つの官能基（Ｉ）をそれぞれ含む場合、反応性当量比が２：１以上の比率である官能性混合物からは、ある程度未反応多官能性マイケル受容体分子が存在する硬化した官能性混合物が得られる可能性が高いと思われる。
【００４４】
また、硬化した官能性混合物が未反応多官能性マイケル受容体分子をほとんどまたは全く有さないが、有用な量の未反応官能基（Ｉ）を有する実施形態も考慮される。ある実施形態では、硬化した官能性混合物中に未反応官能基（Ｉ）が存在し、未反応多官能性マイケル受容体分子は、存在すること、または存在しないことのいずれかが望ましい（たとえば、マイケル付加以外の化学反応を実施することを意図する場合）。別の実施形態では、硬化した官能性混合物が、未反応多官能性マイケル受容体分子をほとんどまたは全く有さないことが望ましいか、あるいは、硬化した官能性混合物が未反応官能基（Ｉ）をほとんどまたは全く有さないことが望ましいかであり、このような実施形態では、希望通りに、硬化した官能性混合物が、未反応多官能性マイケル受容体分子をほとんどまたは全く有さない、または未反応官能基（Ｉ）をほとんどまたは全く有さないように十分低い反応性当量比を実行者が容易に選択できると考えられる。
【００４５】
本発明のある実施形態では、多官能性マイケル供与体、多官能性マイケル受容体、弱塩基性触媒、および任意の他の成分は、それらの官能性混合物が均一となるように選択される（すなわち、この混合物は、静置または硬化によって相分離をしない）。本発明の別の実施形態では、多官能性マイケル供与体、多官能性マイケル受容体、弱塩基性触媒、および任意の他の成分は、それらの官能性混合物がエマルジョンを形成するように選択される。官能性混合物が、液体中の懸濁物として分散した１種類以上の成分を含有する実施形態も想定され、その懸濁液が安定となる（すなわち、静置または硬化によって固形分の沈降や凝固が起こらない）一部のこのような実施形態は有用である。
【００４６】
本発明の実施は、少なくとも１種類の多官能性マイケル受容体の使用を伴う。ある実施形態では、多官能性マイケル受容体の骨格は、本明細書で前述したような多価アルコールの残基である。ある実施形態では、多官能性マイケル受容体の骨格がポリマーであってよい。ある実施形態では、多官能性マイケル受容体の骨格がオリゴマーであってよい。
【００４７】
本発明において好適な多官能性マイケル受容体のいくつかとしては、たとえば、構造（Ｉ）の一部又はすべてが、エステル結合又はアミド結合を介して多官能性マイケル受容体分子と結合している（メタ）アクリル酸、（メタ）アクリルアミド、フマル酸、又はマレイン酸、それらの置換されたもの、又はそれらの組み合わせの残基である分子が挙げられる。エステル結合を有する化合物と結合している（メタ）アクリル酸の２つ以上の残基を含む構造（Ｉ）を有する化合物を、本明細書では「多官能性（メタ）アクリレート」と呼ぶ。マイケル付加の受容体として機能することができる少なくとも２つの二重結合を有する多官能性（メタ）アクリレートが、本発明に好適な多官能性マイケル受容体である。一部の好適な多官能性の（メタ）アクリレートは、たとえば、多官能性アクリレート（エステル結合を介して骨格とそれぞれ結合する２つ以上のアクリル酸残基を有する化合物、ＭＦＡとも呼ばれる）である。
【００４８】
本明細書において、化合物の「アクリレート」（または「ジアクリレート」または「トリアクリレート」など）と記載される受容体、または「アクリル化」化合物と記載される受容体は、その化合物をアクリル酸と反応させることによって形成することが可能な構造を有するものと理解されたい。多くの場合、このように記載される受容体は、実際にかかる反応を実施することによって形成されるが、このように記載される受容体は実際には他の方法で形成することも可能である。いくつかの好適な受容体が、ヒドロキシル基、アミン基、エポキシド基、カルボキシル基と反応すると考えられる他の基、またはそれらの組み合わせを有する、「アクリル化」化合物、またはそれらを有する化合物の「アクリレート」（または「ジアクリレート」または「トリアクリレート」など）と記載されることが考慮される。たとえば、受容体
【００４９】
【化２】
2005320539.tif 000003
【００５０】
はアクリル化ブタンジオールと記載されるし、ブタンジオールのジアクリレートとも記載され、この受容体はブタンジオールをアクリル酸と反応させることによって得ることができるが、同じ構造を任意の方法によって得ることができると考えられる。別の例では、既知のジグリシジルエーテル化合物が構造（ＩＩ）
【００５１】
【化３】
2005320539.tif 000004
【００５２】
を有する場合、「ＩＩのジアクリレート」と記載されるＭＦＡは次の構造
【００５３】
【化４】
2005320539.tif 000005
【００５４】
を有する。
【００５５】
ＭＦＡである好適な多官能性マイケル受容体の例としては、たとえば、以下のものの１種類以上のジアクリレートが挙げられる。すなわちアルキルジオール、グリコール、エーテル含有ジオール（たとえば、グリコール二量体、グリコール三量体、およびポリアルキレンジオールなど）、アルコキシル化アルキルジオール、ポリエステルオリゴマージオール、ビスフェノールＡ、エトキシル化ビスフェノールＡ、および少なくとも２つのヒドロキシル基を有するポリマーである。また、類似のトリオール、たとえば、アルキルトリオールおよびアルコキシル化アルキルトリオールなどのトリアクリレートも好適である。類似の多水酸化化合物のテトラアクリレート、ペンタアクリレート、およびより高次のアクリレートも好適である。
【００５６】
好適なＭＦＡのさらなる例としては、ヒドロキシル基以外の２つ以上の官能基を有し、アクリル酸とエステル結合を形成することが可能な化合物のジ−、トリ−、テトラ−、およびより高次のアクリレートが挙げられる。このようなＭＦＡとしては、２つのエポキシド基を有する化合物のジアクリレート、たとえば、エポキシ樹脂、ジグリシジルエーテル、ビスフェノールＡジグリシジルエーテル、エトキシル化ビスフェノールＡジグリシジルエーテル、およびそれらの混合物などのジアクリレートが挙げられる。
【００５７】
また、特に好適な多官能性マイケル受容体は、それぞれ構造（Ｉ）を含有する２つ以上の官能基を有し、それらの構造（Ｉ）を含有する官能基の１つ以上が（メタ）アクリルアミドの残基である化合物である。別の好適な多官能性マイケル受容体では、構造（Ｉ）を含有する少なくとも１つの官能基が（メタ）アクリルアミドの残基であり、構造（Ｉ）を含有する少なくとも１つの官能基が、（メタ）アクリルアミドの残基以外の官能基である。
【００５８】
好適な多官能性マイケル受容体の混合物も好適である。ある実施形態では、多官能性マイケル受容体は、２つのエポキシド基を有する化合物の少なくとも１つのジアクリレートと、ポリアルキレンオキシドジオールの少なくとも１つのジアクリレートとを含む。
【００５９】
本発明の実施は、少なくとも１種類の多官能性マイケル供与体の使用を伴う。本発明のある実施形態では、多官能性マイケル供与体の骨格が、例えば前述したものなどをはじめとする多価アルコールの残基である。ある実施形態では、多官能性マイケル供与体の骨格がポリマーであってよく、たとえば、ポリアルキレンオキシド、ポリウレタン、ポリエチレン酢酸ビニル、ポリビニルアルコール、ポリジエン、水素化ポリジエン、アルキド、アルキドポリエステル、ポリオレフィン、ハロゲン化ポリオレフィン、ポリエステル、ハロゲン化ポリエステル、（メタ）アクリレートポリマー、それらのコポリマー、またはそれらの混合物などであってよい。多官能性マイケル供与体の骨格がポリマーである実施形態では、マイケル供与体官能基が、ポリマー鎖からぶら下がっていてもよいし、ポリマー鎖中に含まれていてもよいし、それらの組み合わせであってもよい。
【００６０】
好適な多官能性マイケル供与体では、マイケル活性水素を有する官能基は、任意の種々の配置で骨格と結合してよい。ある実施形態では、多官能性マイケル供与体は構造
【００６１】
【化５】
2005320539.tif 000006
【００６２】
を有し、式中ｎは２以上であり、Ｒ５は
【００６３】
【化６】
2005320539.tif 000007
【００６４】
または
【００６５】
【化７】
2005320539.tif 000008
【００６６】
または
【００６７】
【化８】
2005320539.tif 000009
【００６８】
であり、Ｒ７は
【００６９】
【化９】
2005320539.tif 000010
【００７０】
または
【００７１】
【化１０】
2005320539.tif 000011
【００７２】
または
【００７３】
【化１１】
2005320539.tif 000012
【００７４】
または−Ｃ≡Ｎであり、Ｒ６、Ｒ８、Ｒ９、Ｒ１０、およびＲ１１は、独立に、Ｈ、アルキル（線状、環式、または分岐）、アリール、アリールキル、アルカリール、またはそれらの置換されたものであり、Ｒは、多官能性マイケル供与体の骨格として好適であるとして前述したあらゆる多価アルコールまたはポリマーの残基である。ある実施形態では、Ｒ６はマイケル受容体の残基である。ある実施形態では、Ｒ６、Ｒ８、Ｒ９、Ｒ１０、およびＲ１１の１つ以上が、マイケル活性水素を有する別の官能基と結合している。
【００７５】
ある実施形態では、ｎが３以上である。ある実施形態では、第２のパックが１より多くの多官能性マイケル供与体を含有している。このような実施形態では、多官能性マイケル供与体の混合物は、ｎの数平均値によって特徴付けることができる。ある実施形態では、第２のパック中の多官能性マイケル供与体混合物は、ｎの数平均値が４以下、または３以下である。
【００７６】
いくつかの好適な多官能性マイケル供与体としては、たとえば、アセトアセトキシ置換アルキル（メタ）アクリレート、マロン酸のアミド、アセト酢酸のアミド、マロン酸のアルキルエステル、アセト酢酸のアルキルエステルが挙げられ、これらのアルキル基は線状、分岐、環式、またはそれらの組み合わせであってよい。
【００７７】
いくつかの好適な多官能性マイケル供与体は、たとえば、２つ以上のアセトアセテート基を有するアルキル化合物である。かかる多官能性マイケル供与体としては、たとえば、アルキルジオールジアセトアセテート（アルキルジオールビスアセトアセテートとも呼ばれる）、たとえば、ブタンジオールジアセトアセテート、１，６−ヘキサンジオールジアセトアセテート、ネオペンチルグリコールジアセトアセテート、４，８−ビス（ヒドロキシメチル）トリシクロ［５．２．１．０２，６］デカンのジアセトアセテート、２−メチル−１，３−プロパンジオールジアセトアセテート、エチレングリコールジアセトアセテート、プロピレングリコールジアセトアセテート；シクロヘキサンジメタノールジアセトアセテート；その他のジオールジアセトアセテート；アルキルトリオールトリアセトアセテート（アルキルトリオールトリスアセトアセテートとも呼ばれる）、たとえば、トリメチロールプロパントリアセトアセテート、ペンタエリスリトールトリアセトアセテート、グリセリントリスアセトアセテート、またはトリメチロールエタントリアセトアセテートなどが挙げられる。好適な多官能性マイケル供与体のさらなる例のいくつかとしては、多価アルコールのテトラ−、ペンタ−およびより高次のアセトアセテート（すなわち、エステル結合を介して４、５、またはそれを超える数のヒドロキシル基がアセトアセテート基と結合している多価アルコール）、たとえば、ペンタエリスリトールテトラアセトアセテート、ジペンタエリスリトールペンタアセトアセテート、およびジペンタエリスリトールヘキサアセトアセテートが挙げられる。
【００７８】
好適な多官能性マイケル供与体のさらなる例のいくつかは、エーテルグリコールジアセトアセテート（エーテルグリコールビスアセトアセテートとも呼ばれる）、たとえば、ジエチレングリコールジアセトアセテート、ジプロピレングリコールジアセトアセテート、ポリエチレングリコールジアセトアセテート、およびポリプロピレングリコールジアセトアセテートである。
【００７９】
他の好適な多官能性マイケル供与体のいくつかは、１分子当たり１つのマイケル供与体官能基を有するものであり、このマイケル供与体官能基は２つのマイケル活性水素原子を有する。かかる多官能性マイケル供与体としては、たとえば、アルキルモノアセトアセテート（すなわち、構造が、１つのアセトアセテート基が結合しているアルキル基である化合物）が挙げられる。
【００８０】
好適な多官能性マイケル供与体のさらなる例としては、１つ以上の次の官能基を有する化合物が挙げらる。すなわち、アセトアセテート、アセトアセトアミド、シアノアセテート、およびシアノアセトアミド、これらの官能基は、１つ以上の以下の骨格と結合することができる。ポリエステルポリマー、ポリエーテルポリマー、（メタ）アクリルポリマー、ポリジエンポリマーである。
【００８１】
好適な多官能性マイケル供与体のいくつかとしては、たとえば、メタクリル酸アセトアセトキシエチル（ＡＡＥＭ）と、以下の（メタ）アクリル酸、（メタ）アクリル酸のエステル、（メタ）アクリル酸のアミド、それらの置換されたもの、およびそれらの混合物の１種類以上とを含むモノマーから生成されるオリゴマーおよびポリマーが挙げられる。ある実施形態では、オリゴマーまたはポリマーを生成するために使用した全モノマー重量を基準にして、１０重量％以上のＡＡＥＭを含むモノマーから生成される少なくとも１種類のこのようなオリゴマーまたはポリマーを使用することが意図される。
【００８２】
いくつかの好適な多官能性マイケル供与体は、多官能性アセトアセテート官能性ポリエステルポリマーおよびアセトアセテート官能性ポリエステルアミドポリマーである。
【００８３】
好適な多官能性マイケル供与体の混合物も好適である。
【００８４】
多官能性マイケル供与体の分類の１つはマロネートとして知られている。マロネートは、Ｒ５＝
【００８５】
【化１２】
2005320539.tif 000013
【００８６】
およびＲ７＝
【００８７】
【化１３】
2005320539.tif 000014
【００８８】
を有する（式中、Ｒ５、Ｒ７、およびＲ８は本明細書で前述したように定義される）。ある実施形態では、マロネートが使用されず、すなわちかかる実施形態では、非マロネート多官能性マイケル供与体が使用される。
【００８９】
本発明の実施は、少なくとも１種類の弱塩基性触媒の使用を伴う。以下の可溶性の基準に適合する場合、触媒が「可溶性」であると本明細書において定義される。好適な試験混合物を選択し、試験混合物は、１種類の多官能性マイケル受容体、２種類以上の多官能性マイケル受容体の混合物、１種類の多官能性マイケル供与体、または２種類以上の多官能性マイケル供与体の混合物であってよい。この試験混合物は、弱塩基性触媒が使用される官能性混合物の一部またはすべてである。官能性混合物中で使用されるその触媒の重量の、官能性混合物中の全ての多官能性マイケル受容体および全ての多官能性マイケル供与体の重量の合計に対する比を、本明細書ではＸ１と呼ぶ。試験混合物の成分の重量の合計の、官能性混合物中の全ての多官能性マイケル受容体および全ての多官能性マイケル供与体の重量の合計に対する比を、本明細書ではＸ２と呼ぶ。次に、可溶性試験を実施するために、触媒重量の、試験混合物重量に対する比がＹ以上となるために少なくとも十分な触媒を試験混合物に加える。ここでＹ＝Ｘ１／Ｘ２である。触媒と試験混合物との混合物について、本明細書で後に規定する溶解手順を行い、試験混合物中に実際に溶解した触媒量がそれによって決定される。実際に溶解した触媒重量の、試験混合物重量に対する比がＹ以上であれば、その触媒は可溶性であると見なされる。
【００９０】
上記可溶性試験を実施するための有用な方法の１つは、１種類以上のマイケル供与体を含有するが、マイケル受容体は全く含有しない試験混合物を選択することである。上記可溶性試験を実施するための別の有用な方法は、１種類以上のマイケル受容体を含有するがマイケル供与体は全く含有しない試験混合物を選択することである。
【００９１】
可溶性を決定するために用いられる溶解手順は、本明細書において以下のように規定される。触媒と試験混合物との混合物を７５℃に２時間加熱して、得られた混合物が透明であれば（すなわち、肉眼で曇りまたは沈殿物が見られない）、触媒が可溶性であると見なされる。得られた混合物が７５℃未満の温度に加熱した後で透明である場合、または、得られた混合物が７５℃未満の任意の温度で混合した場合に透明である場合、または、得られた混合物が触媒を試験混合物に加えてから２時間以内に透明である場合、その触媒は可溶性であると見なされる。７５℃で２時間後、得られた混合物が透明でない場合は、フリットガラスを通し濾過し、その濾液を希ＨＣｌで滴定して、試験混合物中に実際に溶解した触媒の量を決定する。
【００９２】
濾液を希ＨＣｌで滴定する場合、許容できる手順の１つは以下の通りである。０．１〜０．２ｍｍｏｌの間の触媒を含有すると推定される量の濾液を、３０ｍｌの変性アルコール中に溶解する。この濾液の溶液を次に、０．１０２２モル／ｌのＨＣｌ水溶液で鋭い終点が得られるまで滴定する。滴定は、当技術分野で公知の多種多様なあらゆる方法および／または装置を使用して行うことができる。たとえば、ラジオメーター・アナリティカルＳＡＳ（Ｒａｄｉｏｍｅｔｅｒ  Ａｎａｌｙｔｉｃａｌ  ＳＡＳ）によって製造されたＲＴＳ８２２記録滴定システムを使用することができる。滴定の進行および終点は、当技術分野で公知の多種多様な任意の方法および／または装置によって測定することができ、たとえば電極、たとえばガラス電極および基準電極、たとえば、ラジオメーター・アナリティカルＳＡＳによるｐＨＧ２０１およびＲＥＦ２０１電極を使用して測定することができる。終点を検出した後、標準的方法によって以下の量を計算する。すなわち濾液の溶液中に存在する触媒のモル数、および試験混合物中に実際に溶解した触媒の量である。
【００９３】
一般に、本発明の実施において、十分な触媒が試験混合物中に溶解して、官能性混合物中に十分な触媒が得られれば、触媒は可溶性であり、それによって、官能性混合物が形成されると、硬化が２３℃で７日以内に起こる。ある実施形態では、触媒は試験混合物中に、試験混合物１００ｇ当たり０．１ｇ以上の触媒、または試験混合物１００ｇ当たり０．２ｇ以上の触媒、または試験混合物１００ｇ当たり０．５ｇ以上の触媒、または試験混合物１００ｇ当たり１ｇ以上の触媒の量で溶解する。触媒と試験混合物との混合物が７５℃未満の温度で混合される、または２時間未満の時間混合される、またはその両方が行われて、十分な量の触媒が実際に試験混合物中に溶解する場合、その触媒は可溶性であると見なされる。
【００９４】
本発明の一実施形態によると、弱塩基性触媒は、１種類以上の溶媒中に溶解され、次に、反応物に導入されてエマルジョンが形成される、不溶性の弱塩基性触媒である。
【００９５】
本発明の一実施形態によると、弱塩基性触媒は、反応物中に分散される不溶性の弱塩基性触媒である。
【００９６】
本発明のある実施形態では、少なくとも１種類の可溶性弱塩基性触媒が純粋材料の形態で使用される。本明細書において「純粋材料」とは、商業的な製造元から容易に入手可能な純度レベル、またはより高い純度を有する材料を意味する。
【００９７】
本発明の別の実施形態では、官能性混合物は、可溶性弱塩基性触媒の溶液を他の成分に対して加えることによって形成される。本明細書において「可溶性弱塩基性触媒の溶液」とは、溶媒（本明細書で前述した定義の非官能性成分である）と、可溶性（本明細書で前述した定義）弱塩基性触媒との均一混合物を意味する。かかる実施形態中の溶媒は、水であってよいし、または有機溶媒、たとえば、炭化水素、アルコール、およびケトンであってよい。水が好適であることが知られている。たとえば、ある実施形態では、可溶性弱塩基性触媒の溶液が１種類以上の多官能性マイケル受容体に加えられる。可溶性弱塩基性触媒のある好適な溶液は、可溶性弱塩基性触媒の濃度が、溶液の重量を基準にして、５０重量％以上、または６５重量％以上である。可溶性弱塩基性触媒の溶液を加えることを含むある実施形態では、可溶性弱塩基性触媒、または官能性混合物を含有するパックが、高温、または減圧、またはその両方にさらされて、溶媒の一部またはすべてが除去される。官能性混合物が高温にさらされて溶媒が除去されるある実施形態では、かかる溶媒の除去は、官能性混合物の基体への適用、および／または官能性混合物の硬化を妨害しない方法で実施されることが考慮され、たとえば、溶媒の除去は、官能性混合物を基体に適用した後で行うことができ、この場合、溶媒の除去および硬化を互いに同時に完全または部分的に実施できると考えられる。可溶性弱塩基性触媒の溶液を加えることを含む別の実施形態では、溶媒はそのまま残され、すなわち、溶媒除去の工程は行われない。
【００９８】
可溶性弱塩基性触媒の溶液がパックまたは官能性混合物に加えられる本発明のある実施形態の実施においては、可溶性弱塩基性触媒の溶液が加えられるパック、または官能性混合物は均一に見える。弱塩基性触媒の溶液がパックまたは官能性混合物に加えられる本発明の別の実施形態の実施においては、弱塩基性触媒の溶液が加えられるパック、または官能性混合物がエマルジョンを形成する。本発明のさらに別の弱塩基性触媒の溶液の実施形態の実施においては、弱塩基性触媒の溶液自体がパックを構成する。
【００９９】
可溶性弱塩基性触媒の溶液がパックまたは官能性混合物に加えられる本発明のある実施形態では、結果として得られる混合物は濁って見える。かかる実施形態では、本発明をいかなるモデルや理論にも限定しようとするものではないが、可溶性弱塩基性触媒の溶液中に使用される溶媒が他の成分と非相溶性または不溶性であり、そのため溶媒が分離した相として残留し、パックの体積全体に分散する液滴として溶媒が存在するために、この濁りが生じると考えられる。さらに、かかる溶媒液滴の分散が起こる場合、可溶性弱塩基性触媒が溶媒液滴中に残留することがある得、または、可溶性弱塩基性触媒が溶媒中から移動して他の成分中に溶解することがあり得、または、可溶性弱塩基性触媒が、溶媒液滴と他の成分との間である比率で分配される場合もあり得ると考えられる。これらの実施形態では、可溶性弱塩基性触媒の位置とは無関係に、可溶性弱塩基性触媒が前述の定義の可溶性の基準に適合できる限りは、このような溶媒液滴の分散体を含むパックまたは官能性混合物が、本発明の実施において好適であると考えられる。
【０１００】
一例として、ある実施形態では、弱塩基性触媒は水中に溶解されて水溶液を形成し、その水溶液が次に１種類以上の多官能性マイケル受容体と混合される。
【０１０１】
弱塩基性触媒がパックの少なくとも１種類の反応物、または官能性混合物に加えられる本発明のある別の実施形態では、結果として得られる混合物がエマルジョンを形成する。一例として、ある実施形態では、弱塩基性触媒が１種類以上の多官能性マイケル受容体と混合されて、エマルジョンが形成される。このエマルジョンは、少なくとも１種類の多官能性マイケル供与体を含む別のパックに加えることができるし、又は、このエマルジョンを１つのパックを形成する１種類の多官能性マイケル供与体とさらに混合することもできる。
【０１０２】
本発明のある実施形態では、本発明の弱塩基性触媒は、以下から選択される。すなわち、カルボン酸のナトリウム塩、カルボン酸のマグネシウム塩、カルボン酸のアルミニウム塩、１〜２２個の炭素原子（たとえば６個以下の炭素原子が挙げられる）のアルキルカルボン酸のクロム塩、芳香族カルボン酸のクロム塩、１〜２２個の炭素原子（たとえば６個以下の炭素原子が挙げられる）を有するアルキルモノカルボン酸のカリウム塩、多価カルボン酸のカリウム塩、及びそれらの混合物である。本明細書において「モノカルボン酸」とは、１分子当たり１つのカルボキシル基を有するカルボン酸を意味する。本明細書において「多価カルボン酸」とは、１分子当たり１より多くのカルボキシル基を有するカルボン酸を意味する。特に、カルボン酸のナトリウム塩、マグネシウム塩、およびアルミニウム塩としては、たとえば、以下の種類のカルボン酸のナトリウム塩、マグネシウム塩、およびアルミニウム塩が挙げられる。すなわち、芳香族カルボン酸、７〜２２個の炭素原子を有するアルキルカルボン酸、６個以下のカルボン酸を有するアルキルカルボン酸、およびそれらの混合物である。
【０１０３】
ある実施形態では、本発明の弱塩基性触媒は以下のものから選択される。すなわち、７〜２２個の炭素原子を有するアルキルモノカルボン酸のナトリウム塩、６個以下の炭素原子を有するアルキルモノカルボン酸のナトリウム塩、６個以下の炭素原子を有するアルキルモノカルボン酸のカリウム塩、およびそれらの混合物である。
【０１０４】
触媒が、その共役酸のｐＫａが３以上であり１１以下でもあることを特徴とする塩基性化合物である場合、本明細書の定義では、その触媒が「弱塩基性」となる。ある実施形態では、可溶性弱塩基性触媒の共役酸のｐＫａが３．５以上、または４以上である。ある実施形態では、可溶性弱塩基性触媒の共役酸のｐＫａが７．５以下、または５．５以下、または４．９以下である。塩基の共役酸のｐＫａはよく知られている特性であり、多くの塩基の共役酸のｐＫａ値が公表されており、たとえば、物理化学ハンドブック第８２版（Ｈａｎｄｂｏｏｋ  ｏｆ  Ｃｈｅｍｉｓｔｒｙ  ａｎｄ  Ｐｈｙｓｉｃｓ，８２ｎｄ  ｅｄｉｔｉｏｎ），ＣＲＣプレス（ＣＲＣ  ｐｒｅｓｓ），２００１に公表されている。ｐＫａが希薄水溶液中で測定される場合があるが、化合物が実際に水溶液中で使用されてもされなくても、ｐＫａ自体は化合物の特性である。
【０１０５】
触媒の共役酸が複数のカルボキシルを有するカルボン酸である場合、第１のｐＫａ（すなわち、第１の水素イオンの解離定数を表しているｐＫａ）が３以上１１以下である場合に、その可溶性触媒が弱塩基性であると見なされる。このことは、アルカリ金属炭酸塩、アルカリ金属リン酸塩、アルカリ金属リン酸水素塩、アルカリ金属リン酸塩エステル、およびアルカリ金属ピロリン酸塩にも適用される。
【０１０６】
ある別の好適な弱塩基性触媒は、たとえば、酢酸カリウム、オクタン酸ナトリウム、カプリル酸カリウム、および酢酸クロムである。好適な可溶性弱塩基性触媒の混合物も好適である。
【０１０７】
場合によっては、製造元より供給されたままの状態の多官能性マイケル受容体化合物は、ある量（通常は比較的少量）のカルボン酸塩を含有している。本発明は、かかる塩を含有する多官能性マイケル受容体、このような塩を含有しない多官能性マイケル受容体、またはそれらの混合物を使用して実施できることを意図している。多くの場合、受容体は酸を含有することがある。一実施形態によると、反応が阻害されないようにする目的で使用前または使用中に、この酸が塩基で中和される。別の実施形態によると、触媒がその場で生成される。
【０１０８】
ある実施形態では、製造元より供給されたままの状態の好適な多官能性マイケル受容体が、弱塩基性触媒として好適な少なくとも１種類の塩を含有する。かかる多官能性マイケル受容体を、本発明の実施に使用することが意図される。場合によっては、製造元より供給されたままの状態の多官能性マイケル受容体中に存在する塩の量が十分少ないため、本発明の実施において、追加の量の弱塩基性触媒を使用することが望ましく、これは、多官能性マイケル受容体中にすでに存在する触媒と同種であっても異種であってもよい。
【０１０９】
ある実施形態では、本発明の実施は、１種類以上の弱塩基触媒の使用を伴う。ある実施形態では、本発明の官能性混合物は、可溶性弱塩基性触媒ではない触媒を含有しない。
【０１１０】
場合によっては、製造元より供給されたままの状態の多官能性マイケル受容体化合物は、ある量（通常は比較的少量）のカルボン酸塩を含有する。本発明は、かかる塩を含有する多官能性マイケル受容体、かかる塩を含有しない多官能性マイケル受容体、またはそれらの混合物を使用して実施することができことを意図している。
【０１１１】
ある実施形態では、製造元より供給されたままの状態の好適な多官能性マイケル受容体が、可溶性弱塩基性触媒として好適な少なくとも１種類の塩を含有する。かかる多官能性マイケル受容体を、本発明の実施に使用することが意図される。場合によっては、製造元より供給されたままの状態の多官能性マイケル受容体中に存在する塩の量が十分少ない場合には、本発明の実施において、追加の量の可溶性弱塩基性触媒を使用することが望ましく、これは、多官能性マイケル受容体中にすでに存在する触媒と同種であっても異種であってもよい。
【０１１２】
本発明のある実施形態では、官能性混合物は、硬化過程の開始前には、マイケル活性水素原子をマイケル供与体化合物から取り去ることによって生成することができる陰イオン（本明細書では「供与体由来の陰イオン」と呼ぶ）を含まない。供与体由来の陰イオンの一例は、マイケル活性水素原子をアセトアセテート基から取り去ることによって生成することができる陰イオンである。同様の供与体由来の陰イオンは、本明細書で前述したマイケル供与体官能基の任意の１つからマイケル活性水素原子を取り去ることによって生成することができる。いかなる特定の理論に本発明を限定しようとするものではないが、ある実施形態では、官能性混合物が形成された後、一旦硬化過程が始まると、１種類以上の供与体由来の陰イオンを含有するいくつかの化合物がマイケル付加反応中に中間体として生成しうると考えられる。
【０１１３】
本発明の官能性混合物の成分は、本発明の実施条件下でマイケル付加が起こるように選択されることを意図している。たとえば、特定の多官能性マイケル受容体は、ある多官能性マイケル供与体とのマイケル付加反応が、他の多官能性マイケル供与体との反応よりも進行しにくい場合があり得る。たとえば通常、メタクリレート基は、アセトアセテート基よりもシアノアセテート基の方が反応しやすい。さらに、ある可溶性弱塩基性触媒は、他の触媒よりも強くマイケル付加反応を促進する。しかし、特定の多官能性マイケル供与体と特定の多官能性マイケル受容体との間の反応が遅いまたは反応が起こらない場合でさえも、場合によっては、活性のより高い可溶性弱塩基性触媒を使用することで反応を促進したり反応するようにしたりすることが可能である。本発明の実行者は、本発明の実施において、所望の硬化速度を実現するために、成分の有効な組み合わせを容易に選択することができる。
【０１１４】
本発明の実施において、官能性混合物は、成分を混合することによって形成され、この混合は任意の手段によって行うことができる。ある実施形態では、成分がすべて液体であり、成分を容器中に入れて撹拌することでこれらを簡単に混合することができる。いずれかの成分が固体である場合、官能性混合物中にその固体を溶解または懸濁させるために十分な撹拌を行うことが考慮される。ある実施形態では、たとえば、種々の成分の交互の層を適用することによって、または種々の成分の独立した流れを基体の同じ領域上に吹き付けることによって、種々の成分を基体上で混合することができる。
【０１１５】
本発明の官能性混合物は、新しく混合した場合には、２３℃において有用な粘度を有する必要がある。粘度測定の有用な手段の１つは、ブルックフィールド（Ｂｒｏｏｋｆｉｅｌｄ）粘度計を使用し、粘度計の製造元の取扱説明に従って測定される材料に適切であるとして選択したスピンドルの種類および回転速度を使用することである。一般に、ブルックフィールド粘度計を適切に使用するための条件には、たとえば、最大目盛の１０％〜９０％の装置の目盛で読み取りが行われるスピンドルおよび回転速度の選択が含まれる。一部の実施形態では、＃４スピンドルが適切である。ある実施形態では、新しく混合された官能性混合物は、粘度が０．０１Ｐａ・ｓ（１０ｃｐｓ）以上の液体である。新しく混合された官能性混合物は、粘度が１０，０００Ｐａ・ｓ（１０，０００，０００ｃｐｓ）以下の液体である。所望の粘度は、成分の混合に使用した手段、および官能性混合物の成形またはその基体への適用に使用した手段によって決定される。官能性混合物の基体への適用を含むある実施形態では、官能性混合物の粘度は、２３℃で０．１Ｐａ・ｓ（１００ｃｐｓ）以上、または２３℃で０．２Ｐａ・ｓ（２００ｃｐｓ）以上、または２３℃で０．４Ｐａ・ｓ（４００ｃｐｓ）以上である。これとは独立に、官能性混合物の基体への適用を含むある実施形態では、粘度は、２３℃で２，０００Ｐａ・ｓ（２，０００，０００ｃｐｓ）以下、または２３℃で１，０００Ｐａ・ｓ（１，０００，０００ｃｐｓ）以下、または２３℃で５００Ｐａ・ｓ（５００，０００ｃｐｓ）以下である。硬化した官能性混合物をエラストマーとしておよび／またはポリマーフォームとして使用することを含む実施形態では、好ましい粘度は、基体に適用される官能性混合物に好ましい粘度よりも通常は高くなる。
【０１１６】
本発明の硬化した官能性混合物は、種々の目的、たとえば、接着剤、シーラント、コーティング、フィルム、エラストマー、フォームとして、またはそれらの成分として有用となりうる。さらに、より具体的には、可撓性積層用接着剤、剛性積層用接着剤、感圧接着剤、構造用接着剤、組立用接着剤、または家庭用修理用接着剤として有用となりうる。
【０１１７】
本発明の官能性混合物は、２３℃で７日以内に硬化可能である。硬化が起こる事実は、２３℃における官能性混合物のポットライフ（すなわち、官能性混合物を形成してから、官能性混合物をもはや成形したり基体に適用したりすることができなくなるほど高粘度に混合樹脂の粘度が上昇するまで時間）を測定することによって確認可能である。新しく混合した官能性混合物の粘度は、２３℃において任意の標準的な方法によって測定することができ、有用な粘度測定方法の１つは、前述したようなブルックフィールド粘度計の使用である。
【０１１８】
ポットライフの有用な基準の１つは、官能性混合物の粘度が、新しく混合した官能性混合物の粘度の５倍の値に到達するまでに要する時間（本明細書では「粘度五倍増時間」と呼ぶ）である。ポットライフの別の有用な基準は、官能性混合物の粘度が、新しく混合した官能性混合物の粘度の２倍の値に到達するまでに要する時間（本明細書では「粘度倍増時間」と呼ぶ）である。２種類の混合物を比較する場合、より長い粘度五倍増時間を有する混合物の方が、粘度倍増時間もより長く有すると考えられる。ポットライフのさらに別の有用な基準は、新しく混合した官能性混合物の粘度の１０倍の値に到達するまでに要する時間である。ポットライフのさらに別の有用な尺度は、新しく混合した官能性混合物の粘度の１００倍の値に到達するまでに要する時間である。
【０１１９】
さらに別の有用な基準は、硬化反応の半減期である。一般に、２種類の混合物を比較する場合、長い半減期を有する混合物の方が粘度五倍増時間もより長く有すると考えられる。硬化反応の半減期は以下のように決定される。官能性混合物の観察を、任意の公知の分析方法を使用して、硬化反応開始前に存在する構造（Ｉ）を含有する官能基（このような官能基を本明細書では「Ｉ基」と呼ぶ）の濃度を測定し、さらに時間の関数として（官能性混合物が形成された時点から測定する）、硬化反応で反応したＩ基の濃度を測定することによって行う。硬化反応で反応したＩ基濃度の、硬化反応開始前に存在したＩ基濃度に対する比を、本明細書では「転化率」と呼ぶ。硬化反応の半減期は転化率が０．５０に到達するまでに要する時間である。半減期は、任意の多種多様な方法で評価することができる。
【０１２０】
硬化反応の半減期の評価方法の１つは、ラインフィット法であり、これは以下のように実施される。各時間において、転化率を測定し、これを使用して、本明細書において（転化率）／（１−転化率）で定義される「反応進行比」を計算する。標準的な線形最小二乗法を使用して、時間の関数として反応進行比の値を直線に適合させる。その結果、硬化反応の半減期は、こうして求めた直線の傾きの逆数となる。半減期を評価するラインフィット方法は、当業者が反応進行比対時間の依存性が直線であると見なしている場合には好適であり、当業者が反応進行比対時間の依存性が直線でないと見なしている場合には、次いで、反応の半減期の評価の別の方法が使用される。
【０１２１】
ある実施形態では、官能性混合物のポットライフは、５分以上、または１０分以上、または２５分以上である。これとは独立に、ある実施形態では、ポットライフは、７日以下、または１日以下、または８時間以下、または２時間以下、または３０分以下である。
【０１２２】
別の実施形態では、官能性混合物は、より短いポットライフが望ましい。より短いポットライフのある実施形態では、官能性混合物のポットライフは、３０秒以上、または１分以上、または２分以上である。これとは独立に、より短いポットライフのある実施形態では、ポットライフは、２０分以下、または１０分以下、または５分以下である。たとえば、硬化した官能性混合物がフォームまたはエラストマーとして使用されるある実施形態は、より短いポットライフの実施形態が望ましい。
【０１２３】
本発明のある実施形態では、官能性混合物は、少なくとも１種類の酸捕捉剤を含有する。本明細書の定義では、酸捕捉剤は、カルボン酸または他の酸のいずれかである酸と反応することができ、酸性化合物を中和する機能を果たす化合物である。ある実施形態では、弱塩基性触媒の一部が酸捕捉剤として機能し、残りの部分が触媒として機能する。好適な例の１つは炭酸カリウムである。別の実施形態では、ある酸捕捉剤は官能性混合物の硬化を触媒することができず、弱塩基性触媒を必要とする。好適な例の１つはカルボジイミドである。本明細書において「酸と反応する」とは、酸捕捉剤が酸と相互作用して（たとえば、共有結合、イオン結合、または錯体を形成することによって）一時的または永続的な生成物を形成することができることを意味し、酸捕捉剤と酸との間の相互作用によって、酸捕捉剤以外の化合物との相互作用に酸が関与する傾向が解消または減少する。いくつかの酸捕捉剤の例は、第３級アミン（たとえばトリエタノールアミンが挙げられる）、アミジン類、グアニジン類、アジリジン類（たとえばエチレンイミンが挙げられる）、カルボジイミド類、有機チタン化合物、有機ジルコネート、弱塩基イオン交換樹脂、窒素含有樹脂（たとえば、ポリ−２−エチル−２−オキサゾリンおよびポリビニルピロリドンが挙げられる）、およびそれらの混合物である。酸捕捉剤として有効であることが知られているいくつかの有機チタン化合物は、たとえば、チタン酸テトラブチル、チタン酸テトライソプロピル、およびアセチル酢酸チタンであり、それぞれデュポン・カンパニー（ＤｕＰｏｎｔ  Ｃｏ．）より、Ｔｙｚｏｒ（商標）ＴｎＢＴ、Ｔｙｚｏｒ（商標）ＴＰＴ、およびＴｙｚｏｒ（商標）ＡＡで販売されている。
【０１２４】
１種類以上の酸捕捉剤が使用されるある実施形態では、酸捕捉剤は１種類以上のカルボジイミド（ＣＤＩ）を含む。カルボジイミドは化学構造
Ｒ２１−Ｎ＝Ｃ＝Ｎ−Ｒ１２
を有し、式中、Ｒ２１およびＲ１２は、それぞれ独立に、炭化水素構造、または炭素および水素に加えて、少なくとも１つのヘテロ原子（すなわち、水素または炭素以外の原子）、たとえば酸素、窒素、硫黄、またはリンなどを含む構造である。たとえば、Ｒ２１およびＲ１２は、アルキル、アリール、アルキル置換アリール、アリール置換アルキル、およびそれらの混合物から選択することができる。ある実施形態では、Ｒ２１およびＲ１２の少なくとも１つが、少なくとも１つのエーテル結合、チオエーテル結合、エステル結合、ウレタン結合、またはアミド結合を含有する。Ｒ２１およびＲ１２の一方または両方がポリマーであるカルボジイミドも考慮される。
【０１２５】
ある実施形態では、本発明の酸捕捉剤は、ポリカルボジイミド（ｐＣＤＩ）：
【０１２６】
【化１４】
2005320539.tif 000015
【０１２７】
として知られる構造を有する１種類以上のカルボジイミドを含み、上式中、ｎは２以上であり、Ｒ１３、Ｒ１４、およびＲ１５はそれぞれ独立に、Ｒ２１およびＲ１２に好適であるとして本明細書で前述した基から選択される。Ｒ１４基はすべて同じでもよいし、任意の数（最大ｎ）の異なる基である場合もある。ある実施形態では、Ｒ１３およびＲ１５の少なくとも１つが、少なくとも１つのエーテル結合、チオエーテル結合、エステル結合、ウレタン結合、またはアミド結合を含有する。ある実施形態では、Ｒ１３およびＲ１５の少なくとも１つが、２００以上の分子量を有する。ある実施形態では、Ｒ１４基が、アルキル、アリール、アルキル置換アリール、およびそれらの組み合わせから選択される。すべてのＲ１４基がアリール、アルキル置換アリール、およびそれらの混合物から選択されるｐＣＤＩを本明細書では「芳香族ｐＣＤＩ」と呼ぶ。ある実施形態では、少なくとも１種類のｐＣＤＩが使用される。ある実施形態では、Ｒ１４基がすべて同じである少なくとも１種類のｐＣＤＩが使用される。
【０１２８】
本発明のある実施形態は、官能性混合物の層を基体に適用することを含む。この層は連続または不連続の被膜であってよい。適用方法は、当業者に公知の多数の任意の方法、たとえば、はけ塗り、吹き付け、ローラーコーティング、輪転グラビアコーティング、フレキソコーティング、フローコーティング、カーテンコーティング、浸漬、ホットメルトコーティング、押出成形、同時押出成形、類似の方法、およびそれらの組み合わせによるものであってよい。ある実施形態では、官能性混合物の層の基体への適用が周囲温度で実施される。別の実施形態では、たとえば官能性混合物の粘度を調整するために、適用を高温で実施することができる。高温を使用して混合物を適用する場合でも、２３℃で７日以内に硬化が達成される、または達成可能である。
【０１２９】
別の実施形態、特に、硬化した官能性混合物がフォームまたはエラストマーとして使用される実施形態では、官能性混合物を、型または他の好適な容器中で成分を混合することによって形成することができ、硬化反応中その中で維持することができる。あるいは、成分を混合した後、官能性混合物を型または他の好適な容器の中に入れて、硬化反応過程中その中で維持することができる。
【０１３０】
ある実施形態では、官能性混合物を乾燥させることができる。すなわち、第１のパックおよび第２のパックを互いに混合した後であるが、その官能性混合物を使用する前に、いずれかの揮発性の化合物が存在する場合には、ある時間を経過させて、揮発性の化合物、たとえば溶媒などを蒸発させることができる。この時間の間、ある実施形態では、官能性混合物を、減圧または移動雰囲気に曝露することができる。乾燥は、硬化反応が起こる前、反応中、または反応後に行うことができる。これとは独立に、官能性混合物を基体に適用する工程または型の中に入れる工程を含む実施形態では、官能性混合物を基体に適用するまたは型に入れる前、最中、または後に乾燥を実施することができる。
【０１３１】
ある実施形態では、硬化工程中に揮発性化合物がほとんどまたはまったく放出されない。たとえば、ある実施形態では、硬化工程中の官能性混合物の重量減は、官能性混合物の初期重量（すなわち、新しく混合された官能性混合物の重量）を基準にして１０％以下である。ある実施形態では、硬化工程中の官能性混合物の重量減は、官能性混合物の初期重量を基準にして、５％以下、２％以下、または１％以下である。
【０１３２】
官能性混合物の層を基体に適用する工程を含むある実施形態では、１種類以上の基体は、官能性混合物と接触させる前に、１種類以上の処理、たとえば、コロナ放電または化学的プライマーのコーティングなどを使用して処理することができる。別の実施形態では、前処理を行わずに基体を本発明の官能性混合物と接触させる。官能性混合物は、例えば０．２〜１１６ｇ／ｍ２（０．１２〜７１．２ポンド／リーム）のレベルで適用することができる。
【０１３３】
複数の基体を互いに接合させるために官能性混合物が使用される実施形態では、官能性混合物の層を第１の基体に適用した後で、次にその層を別の基体と接触させて複合体を形成することができる。こうして形成された複合体は、任意に、ローラーの間に通すことなどによって圧力を加えることで、基体の組成物との接触が増加をもたらし、このような圧力は、多くの場合、硬化反応が実質的に完了する前に加えられる。本発明の別の実施形態では、官能性混合物の層を、第１の基体の両面に同時にまたは順次適用することができ、次に、これらの層をさらに２つの基体と同時にまたは順次適用され、これらの層は同種の場合も異種の場合もあり得る。本発明の官能性混合物、または異なる組成物を使用して、本明細書に記載される方法の前または後に、この複合構造体を別の基体に順次接合させることができることもさらに意図される。本発明の方法で接合される第１および第２の基体は同種の場合も異種の場合もあり得、たとえばプラスチック、金属化されたプラスチック、金属、ならびに紙、木材、およびパーティクルボードが挙げられ、これらは平滑な表面または構造化された表面を有することができる。
【０１３４】
官能性混合物を使用して複数の基体を互いに接合させる実施形態の中で、これらの実施形態のいくつかでは、複合体が２３℃を超える温度まで加熱される。本発明の官能性混合物は、２３℃で７日以内に硬化可能であるが、ある実施形態では、複合体を２３℃を超える温度に加熱することによって、硬化過程の促進またはその他の改善が行われることが望ましい。このような加熱が行われる場合、複合体は、３５℃を超える温度、または５０℃を超える温度、または１００℃を超える温度に加熱することができる。硬化過程中に複合体が３５℃未満の温度に維持される実施形態も考慮される。
【０１３５】
官能性混合物を使用して複数の基体を互いに接合させる実施形態の中で、これらの実施形態のいくつかでは、官能性混合物が任意の基体と接触する前にマイケル付加反応の大部分又はすべてが完了し、又は官能性混合物が１つのみの基体と接触しながら、マイケル付加反応の大部分又はすべてが完了する。
【０１３６】
官能性混合物を使用して基体を互いに接合させる他の実施形態では、官能性混合物が少なくとも２つの基体と接触しているときに、マイケル付加反応の実施的な部分が進行する。このような実施形態のいくつかでは、官能性混合物が少なくとも２つの基体と接触している場合にマイケル付加反応の少なくとも２５モル％が進行し、別のかかる実施形態では、官能性混合物が少なくとも２つの基体と接触している場合にマイケル付加反応の少なくとも５０モル％、または少なくとも７５モル％、または少なくとも９０モル％が進行する。
【０１３７】
本発明のある実施形態では、基体は比較的薄く平坦であり、結果として得られる複合体は積層体と呼ばれる。積層体のための基体のいくつかの例は、ポリアルキレン、たとえばポリエチレンおよびポリプロピレン、ポリ塩化ビニル、ポリエステル、たとえばポリエチレンテレフタレート、ポリアミド（ナイロン）、エチルセルロース、酢酸セルロース、金属化ポリプロピレン、紙、アルミニウム箔、他の金属、セラミックシート材料などであり、これらはロール、シート、フィルム、箔などの形態で提供されていても良い。積層体用の基体のさらなる例は、たとえば、綿、羊毛、レーヨン、ナイロン、ポリエステル、ポリアルキレン、ガラス、またはセラミックスなどの材料で製造された１種類以上の天然繊維または合成繊維を用いた繊維で構成され得る織物または不織布である。
【０１３８】
基体を互いに接合して積層体を形成するのに好適な接着剤を、本明細書では「積層用接着剤」と呼ぶ。
【０１３９】
本発明の実施において、本発明の官能性混合物によって互いに接合して積層体を形成することができる基体は、互いに同種の場合もあり得るし、互いに異なる種類である場合もあり得る。
【０１４０】
硬化した官能性混合物は、多種多様の任意の目的に使用することができる。たとえば、硬化した官能性混合物は、基体への接合のため、またはエラストマー物品としてのいずれかのエラストマーとして使用することができる。別の例では、硬化した官能性混合物は、フォームを製造する条件下で、成形し硬化させることができる。さらなる例では、官能性混合物の層を基体に適用することができ、次いで空気中に露出したままにしてコーティングを形成することができ、かかるコーティングは、連続または不連続であってよく、保護用または装飾用、またはその両方であってよく、たとえば塗料、他の種類のコーティング、またはインクとして機能させることができる。硬化した官能性混合物の使用は、たとえば、ガスケット、シーラント、屋根葺き膜、またはフィルムの１つ以上であってよい。
【０１４１】
硬化した官能性混合物は、そのガラス転移温度（Ｔｇ）を測定することによって特徴づけることができる。ガラス転移温度は、動的機械分析（ＤＭＡ）を曲げモード（ｆｌｅｘｕｒａｌ）で１ヘルツ（１サイクル／秒）において使用することで測定することができる。Ｔｇは、ｔａｎδ対温度の曲線のピークとして決定される。ＤＭＡ試験は、硬化した官能性混合物単独で実施することができるし、ＤＭＡ試験を、硬化した官能性混合物を他の材料と接触させながら行うこともできる。たとえば、硬化した官能性混合物が複合体中の基体の間の層として存在する場合、全体の複合体をＤＭＡ試験で調べることができ、ｔａｎδ対温度の曲線における、基体、または硬化した官能性混合物以外の材料によるあらゆるピークをどのように無視すればよいかは、同業者であれば容易に理解できるであろう。ある実施形態（本明細書では「複数Ｔｇ」実施形態と呼ぶ）では、硬化した官能性混合物が、ｔａｎδ対温度の曲線中に２つ以上のピークを有する。
【０１４２】
硬化した官能性混合物が、ある値の「Ｔｇを有する」という表現は、本明細書においては、硬化した官能性混合物がそのある値の単独のＴｇを有するか、または硬化した官能性混合物がｔａｎδ対温度の曲線の複数のピークを有し、その中の１つが、そのある値のピークを有するか、のいずれかを意味するものと理解されたい。
【０１４３】
本発明の硬化した官能性混合物は、任意の広範囲のＴｇを有することができる。ある実施形態では、硬化した官能性混合物が−８０℃以上のＴｇを有する。これとは独立に、ある実施形態では、硬化した官能性混合物が１２０℃以下のＴｇを有する。１つまたは複数のＴｇは、硬化した官能性混合物の意図する使用に望ましい最良の性質が得られるように選択される。
【０１４４】
たとえば、硬化した官能性混合物の構造用接着剤としての使用が意図されている場合、官能性混合物は、硬化した官能性混合物が５０℃以上のＴｇを有するように通常は選択される。別の例として、硬化した官能性混合物の感圧接着剤としての使用が意図されている場合、官能性混合物は、硬化した官能性混合物が１５℃以下、または０℃以下、または−２５℃以下、または−５０℃以下のＴｇを有するように通常は選択される。さらに別の例として、硬化した官能性混合物の積層用接着剤としての使用が意図されている場合、官能性混合物は、硬化した官能性混合物が−３０℃以上、または−１５℃以上、または−５℃以上、または１５℃以上、または３０℃以上のＴｇを有するように通常は選択される。
【０１４５】
本明細書および特許請求の範囲の目的のためには、これらに記載の、範囲および比率の制限は組み合わせることができるものと理解されたい。たとえば、特定のパラメーターで６０〜１２０と８０〜１１０の範囲が列挙されている場合、６０〜１１０と８０〜１２０の範囲も意図されるものと理解されたい。さらに、範囲最小値１および２が列挙されており、範囲最大値３、４、および５が記載されている場合、範囲１〜３、１〜４、１〜５、２〜３、２〜４、および２〜５のすべてが意図される。
【実施例】
【０１４６】
（材料および略語）
ＳＲ−２５９＝サートマー・カンパニー（Ｓａｒｔｏｍｅｒ  Ｃｏ．）のポリエチレングリコール（２００）ジアクリレート、
Ｍｏｒｃｕｒｅ（商標）２０００＝ローム・アンド・ハース・カンパニー（Ｒｏｈｍ  ａｎｄ  Ｈａａｓ  Ｃｏ．）のジグリシジルエーテルビスフェノールＡのジアクリレート
ＳＲ−６１０＝サートマー・カンパニーのポリエチレングリコール（６００）ジアクリレート
ＮＰＧＢｉｓＡｃＡｃ＝ネオペンチルグリコールビスアセトアセテート
ＴＭＰＴｒｉｓＡｃＡｃ＝トリメチロールプロパントリスアセトアセテート
ＰＮＥＴｅｔｒａＡｃＡｃ＝ペンタエリスリトールテトラアセトアセテート
Ｖ−Ｏ２−Ｌ２＝脂肪族ポリカルボジイミド溶液、当量３８５ｇ／ｍｏｌ、水中４０％濃度、日清紡（Ｎｉｓｓｈｉｎｂｏ）製造
ＸＬ−１４２２＝芳香族ポリカルボジイミド、溶媒中５０％濃度の溶液で供給される、本明細書では使用前に溶媒を除去、ローム・アンド・ハース・カンパニー製造
ＧＦ−１０＝線状低密度ポリエチレンフィルム、厚さ０．０２５ｍｍ（１ミル）
ＧＦ−１９＝高スリップ線状低密度ポリエチレンフィルム、厚さ０．０２５ｍｍ（１ミル）
４８ｇＰＥＴ＝コロナ処理されたポリエチレンテレフタレート、厚さ０．０１２ｍｍ（０．４８ミル）
ＯＰＰ＝コロナ処理され延伸されたポリプロピレン、厚さ０．０４４ｍｍ（１．７５ミル）
７５ＬＢＷ＝延伸されたポリプロピレン、厚さ０．０１９ｍｍ（０．７５ミル）
７０ＳＰＷ＝延伸されたポリプロピレン、厚さ０．０１８ｍｍ（０．７０ミル）
Ｅｍｂｌｅｍ（商標）１５００＝ハニーウェル（Ｈｏｎｅｙｗｅｌｌ）のナイロン、厚さ０．０１５ｍｍ（０．６０ミル）
４８ＬＢＴ＝ポリエステルフィルム、厚さ０．０１２ｍｍ（４８ゲージ）
９２ＬＢＴ＝ポリエステルフィルム、厚さ０．０２３ｍｍ（９２ゲージ）
【０１４７】
（Ｔ型剥離試験手順）
Ｔ型剥離試験においては、官能性混合物の層を第１のフィルムに適用する。官能性混合物中に存在するあらゆる溶媒または他の揮発性化合物は、層の適用前、適用中、または適用後に実質的に除去される。次に、第２のフィルム（第１のフィルムと同じ材料、または第１のフィルムとは異なる材料）を官能性混合物の層と接触させ、こうして形成された積層体をニップローラーの間に通す。この官能性混合物を硬化させる、または硬化できる状態にする。
【０１４８】
この積層体を、試験前に種々の時間で、周囲条件（２０〜２５℃）において保存する。
【０１４９】
幅２５ｍｍ（１インチ）の積層体ストリップを切り取り、そのストリップを４．２ｍｍ／秒（１０インチ／分）の速度で引張試験機で引き剥がす。このＴ型剥離結果を、ストリップを引き剥がすために必要な最大荷重（荷重のｇ数の単位）として記録する。剥離試験中の破壊の位置も記録する。接着剤とおよび少なくとも１つの基体との間の接合における接着破壊の場合を「Ａ」、第１のフィルムが破壊した場合を「Ｓ１」、第２のフィルムが破壊した場合を「Ｓ２」とする。試験前の各保存時間について、Ｔ型剥離結果および破壊形態を報告する。
【０１５０】
（実施例１：ＭＦＡ１およびＭＦＡ２の調製）
固体酢酸カリウムと残りの成分とを混合することによって以下の混合物（ＭＦＡ１およびＭＦＡ２）のそれぞれを調製した。
ＭＦＡ１＝５．６ｇのＭｏｒｃｕｒｅ（商標）２０００、２．４ｇのＳＲ−２５９、０．１ｇの酢酸カリウム
ＭＦＡ２＝７．３８ｇのＭｏｒｃｕｒｅ（商標）２０００、３．１６ｇのＳＲ−６１０、０．１ｇの酢酸カリウム
【０１５１】
（実施例２：官能性混合物ＦＭ１およびＦＭ２）
記載の成分を互いに撹拌して以下の官能性混合物を形成した。
ＦＭ１＝８．１ｇのＭＦＡ１、５ｇのＴＭＰＴｒｉｓＡｃＡｃ
ＦＭ２＝１０．６４ｇＭＦＡ２、５ｇのＴＭＰＴｒｉｓＡｃＡｃ
【０１５２】
（実施例３：ＦＭ１およびＦＭ２の試験結果）
前述の規定によるＴ型剥離試験を実施し、その基体、コーティング重量（ＣＷ）、および結果は以下の通りであった。
【０１５３】
【表１】
2005320539.tif 000016
【０１５４】
（実施例４：ポットライフ測定）
最初に、ＳＲ−２５９とＭｏｒｃｕｒｅ（商標）２０００とを、ＳＲ−２５９対Ｍｏｒｃｕｒｅ（商標）２０００の重量比１５：８５で混合することによってアクリレート混合物（ＡＭ１）を調製した。
【０１５５】
続いて、ある量（「Ｘ」ｇ）の酢酸カリウム（ＫＯＡｃ）水溶液をＡＭ１に加えることによって、混合物を形成した。酢酸カリウム水溶液の濃度は、水溶液重量を基準にして７０％の酢酸カリウムであった。各混合物は、室温で形成した場合に濁っていた。各混合物は１４．７８ｇのＡＭＩを含有した。
【０１５６】
続いて、各混合物を９．００ｇのネオペンチルグリコールビス（アセトアセテート）と混合した。各混合物の初期粘度、および時間の関数としての粘度を、２５℃においてブルックフィールド粘度計を使用して、＃４スピンドル、６０ｒｐｍで測定した。粘度対時間の自然対数プロットを作成し、その線の傾きを、線形最小二乗適合し決定した。粘度が二倍になるのに要する時間（「倍増時間」）は、２の自然対数をその線の傾きで割ったものである。ポットライフ試験混合物（ＰＬＴＭ）の結果は以下の通りであった。
【０１５７】
【表２】
2005320539.tif 000017
【０１５８】
粘度が初期粘度の少なくとも５倍の値に到達するまで実験を続けると、そのデータは同じ線形最小二乗フィッティングに一致すると推測される。そのような場合、粘度五倍増時間は、５の自然対数の２の自然対数に対する比を粘度倍増時間に乗じることによって求められる。したがって、ＰＬＴＭ１の粘度五倍増時間は約７６分になると推測され、ＰＬＴＭ２の粘度五倍増時間は約３３分になると推測される。これらの測定が２３℃で行われる場合、ＰＬＴＭ１およびＰＬＴＭ２の粘度五倍増時間は８時間未満になると推測される。
【０１５９】
（実施例５：オクタン酸ナトリウムの調製）
３．６０ｇのオクタン酸を３ｇの水中で撹拌し、２．００ｇの水酸化ナトリウム水溶液（５０％）で中和することによってオクタン酸ナトリウムを調製した。５ｇの水を使用して、希釈および洗浄を行った。ロウ状固体が形成され、これに約１０ｍｌのエタノールを加えて溶解した。ｐＨ試験紙によるとｐＨが約８であった。この全溶液を、窒素気流下の水蒸気上の時計皿上で蒸発させて、４．０４ｇの白色固体を得た。この固体を、エタノール中において、ＨＣｌ水溶液で滴定した。力価は５．８８ｍｍｏｌ／ｇであった。評価された純度は９７．６％であった。
【０１６０】
（実施例６  酢酸カリウムのＭＦＡ溶液）
このＭＦＡは、７０重量％のＭｏｒｃｕｒｅ（商標）２０００と３０重量％のサートマーＳＲ−６１０との混合物であった。このＭＦＡ混合物（９５６ｇ）と、２４．５ｇの無水酢酸カリウムとを、機械的撹拌装置、乾燥空気スパージ、および熱電対を取り付けた２リットルの４口丸底フラスコ中で混合し、マントルヒーターで加熱した。マントルへの熱は、熱電対に接続したコントローラーを介して制御した。乾燥空気の遅い流れを維持しながら、混合物を撹拌し、７５℃まで徐々に加熱して、７５℃で１時間維持した。塩の大部分は溶解したように見えた。この混合物を約６０℃に冷却し、取り込まれた気泡を除去しやすくするためにフラスコを減圧した。この混合物をワットマン（Ｗｈａｔｍａｎ）ＧＦ／Ａガラスマイクロファイバーフィルター上で熱真空濾過すると、透明で粘稠な樹脂が得られた（粘度（ブルックフィールド、スピンドル＃４、３ｒｐｍ、２５℃）１３７Ｐａ・ｓ（１３７，０００ｃＰ））。滴定で求めた酢酸カリウム濃度は、ＭＦＡ＋酢酸カリウムの全重量を基準にして２．４１重量％であった（理論投入量＝２．５０重量％）。
【０１６１】
（実施例７〜８：他のカルボン酸塩のＭＦＡ溶液）
実施例６の多官能性アクリレート混合物と、種々のカルボン酸塩とを、機械的撹拌装置および熱電対を取り付けた１００ｍｌの３口丸底フラスコ中で混合し、マントルヒーターで加熱した。マントルへの熱は、熱電対に接続したコントローラーを介して制御した。混合物を撹拌し、７５℃まで徐々に加熱し、以下に「Ｔ７５」で示す時間の間７５℃で維持した。すべての塩が溶解したように見えない場合は、混合物を焼結ガラス漏斗で熱真空濾過して、透明で粘稠な樹脂を得た。次に、混合物を滴定して、実際に溶解したカルボン酸塩の量を決定し、この量は以下に「溶解％」で示され、これはＭＦＡ＋カルボン酸塩の全重量を基準にした塩の重量％である。結果を以下に示す。
【０１６２】
【表３】
2005320539.tif 000018
【０１６３】
（実施例９：トリメチロールプロパントリス（アセトアセテート）の調製）
機械的撹拌装置と、均圧添加漏斗（窒素入口）と、コントローラーおよびマントルヒーターに接続される熱電対と、５段オールダーショーカラムと、フィンガータイプ疑縮器および還流比を制御するための止め栓を有する減圧型蒸留ヘッドとを取り付けた１リットルの４口丸底フラスコに、２０１ｇ（１．５０ｍｏｌ）のトリメチロールプロパン、１００ｇ（０．６３ｍｏｌ）のアセト酢酸ｔｅｒｔ−ブチル、および２８２ｇのトルエンを投入した。添加漏斗にさらに６２６．５ｇ（３．９６ｍｏｌ）のアセト酢酸ｔｅｒｔ−ブチルを投入した。遅い窒素流が添加漏斗および反応器に流れるように維持し、混合物を約１１１℃に加熱した。フラスコ内容物が約１１１℃に到達したときに還流が開始し、ヘッド温度が８２〜８４℃の間に維持されるように還流比／取り出しを調整した。さらにアセト酢酸ｔｅｒｔ−ブチルを約４時間かけて徐々に加え、４４２ｍｌの留出物を回収した。添加中に、釜温度を徐々に１１７℃まで上昇させた。蒸留を続け、釜温度を徐々に１３２℃に上昇させ、さらに２．３時間かけてヘッド温度を１０９℃に上昇させた。回収した全留出物は４７２ｇであり、これは７０．５９％のｔｅｒｔ−ブタノール、すなわち理論の１００．１％であることが分かった。
【０１６４】
生成物を薄膜蒸留装置に通すことによって単離した。１００℃、圧力１００ｍｍで１回通し、１２０℃および圧力＞５ｍｍ（機械的真空ポンプ、高真空）で２回目を通した。単離された収率は９８％であった。
【０１６５】
（実施例１０：マイケル反応の半減期）
２５℃で温度調節された水浴中で平衡化された１オンスの蓋付き瓶の中で実験を行った。各反応において、４．２ｇの触媒／多官能性アクリレート混合物（実施例８〜１１）を秤量し、少なくとも１時間水浴中で平衡化させた。これとは別に、トリメチロールプロパントリス（アセトアセテート）を２５℃で平衡化させた。時間「０」において、２．００ｇのトリメチロールプロパントリス（アセトアセテート）を反応瓶中に量り入れ、金属スパチュラでよく混合し、水浴中に戻した。この瓶を軽く撹拌し、約３０分、６０分、および１２０分（より高い触媒濃度の場合には２０分、４０分、および６０分）でサンプルを抜き取り、ＮＭＲ分析によって評価した。１ＨＮＭＲスペクトルをＢｒｕｋｅｒ  Ａｖａｎｃｅ（商標）５００装置で記録し、ＷＩＮ−ＮＭＲソフトウェアを使用して解析および積分を行った。
【０１６６】
反応混合物のＮＭＲ試料は、マイケル反応を停止させるための酢酸（２０ｍｌ酢酸／２０ｍｌＣＤＣｌ３）を含有するＣＤＣｌ３溶媒中で調製した。通常、試料調製時にある程度沈殿物が生成したが、これは触媒の塩であると推定されるが、スペクトルの取得を妨害しないように思われた。Ｍｏｒｃｕｒｅ（商標）２０００を含有する多官能性アクリレートは、δ７．１２および６．８１ｐｐｍを中心とする２つの吸収を示し、これらはＭｏｒｃｕｒｅ（商標）構造の芳香族プロトンに帰属され、これらはマイケル反応中には変化せず、内部標準として使用され、これら２つの吸収の積分の合計をともに加え、その合計を積分値Ｂとする。アクリレート結合上の３つのプロトンはδ６．５〜５．８ｐｐｍの領域に３つのグループとして現れ、これらを一緒に積分して、その合計を積分値Ａとする。
【０１６７】
したがって、アクリレートの規格化濃度（本明細書では「［アクリレート］Ｎ」と呼ぶ）は、
［アクリレート］Ｎ＝（積分値Ａ）／（積分値Ｂ）
となる。反応が起こると、アクリレート反応のモルに比例してアクリレートが消費され、時間０における規格化アクリレート積分値（多官能性アクリレート混合物自体の場合には［アクリレート］Ｎと同じである）に対する転化率を計算することができる。したがってサンプリング時間（「ｔ」）の関数としてのアクリレート転化率は簡単に計算される。
ＡＮ０＝時間０における［アクリレート］Ｎ
ＡＮＴ＝時間ｔにおける［アクリレート］Ｎ
転化率＝（ＡＮ０−ＡＮＴ）／ＡＮ０
【０１６８】
前述のように半減期を決定すると、その結果は以下の通りになった。
【０１６９】
【表４】
2005320539.tif 000019
【０１７０】
この表から、反応速度と触媒濃度の用量相関が分かる。
【０１７１】
（実施例１１〜１２：ＭＦＡ混合物中のさらに別の塩の溶液）
実施例８の方法を使用して、以下の塩をＭＦＡ混合物中に溶解した。
【０１７２】
【表５】
2005320539.tif 000020
【０１７３】
（実施例１３〜１５：さらに別のマイケル反応の半減期）
実施例１０の方法を使用して、種々のＭＦＡ／塩混合物をトリメチロールプロパントリス（アセトアセテート）と混合し、それらの半減期を測定すると、結果は以下の通りになった。
【０１７４】
【表６】
2005320539.tif 000021
【０１７５】
この表より、酢酸ナトリウムおよびオクタン酸ナトリウムの触媒の反応性はより低いが０ではないことが分かる。
【０１７６】
（実施例１６：積層用接着剤）
以下の混合物を調製した。
パックＦ＝７．５５ｇのＭｏｒｃｕｒｅ（商標）２０００、１．３３ｇのＳＲ−２５９、および０．２５ｇの酢酸カリウム
パックＧ＝２．５ｇのＮＰＧＢｉｓＡｃＡｃおよび２．５ｇのＰＮＥＴｅｔｒａＡｃＡｃ
パックＦおよびパックＧを混合して官能性混合物を形成し、これについて、９２ＬＢＴの第１のフィルムおよび厚さ０．０２５ｍｍ（１ミル）のアルミニウム箔の第２のフィルムを使用し、１．８ｇ／ｍ２（１．１ポンド／リーム）のコーティング重量で、前述の規定の通りにＴ型剥離試験を行った。１日後、Ｔ型剥離荷重は１８２ｇであり破壊形態はＡであり、７日後、Ｔ型剥離荷重は１２０ｇであり破壊形態はＡであった。
【０１７７】
（実施例１７〜２０：酸捕捉剤を有する積層用接着剤）
以下の混合物を調製した。
Ｍ２８＝７．３７ｇのＭｏｒｃｕｒｅ（商標）２０００および３．１６ｇのＳＲ−６１０
パックＨ１＝１０．５３ｇのＭ２８、０．１１ｇの酢酸カリウム、および０．８ｇのＶ−Ｏ２−Ｌ２
パックＨ２＝１０．５３ｇのＭ２８、０．１０３ｇの酢酸カリウム、および０．３４ｇのＸＬ−１４２２
パックＪ＝５ｇのＴＭＰＴｒｉｓＡｃＡｃ
ＦＭ１７＝１１．４４ｇのパックＨ１＋５ｇのパックＪ
ＦＭ１９＝１０．９８ｇのパックＨ２＋５ｇのパックＪ
ＦＭ１７およびＦＭ１９について以下のようにＴ型剥離試験を行った。
【０１７８】
【表７】
2005320539.tif 000022
【０１７９】
（実施例２１）
第１のパックを以下のように作製した。６．７４ｇのＭｏｒｃｕｒｅ（商標）２０００を２．８９ｇのＳＲ−２５９と６０℃で混合した後、周囲温度まで冷却した。この混合物に、０．３６ｇ酢酸カリウム溶液（酢酸カリウム溶液の重量を基準にした水中の濃度７０重量％）を撹拌しながら加えると、このパックは透明になった。次に、０．８５ｇのＶ−Ｏ２−Ｌ２（Ｖ−Ｏ２−Ｌ２溶液の重量を基準にした水中の濃度４０重量％）をこのパックに加え、十分に撹拌すると、パックは濁った。
【０１８０】
第２のパックは６ｇのＴＭＰｔｒｉｓＡｃＡｃを含有した。
【０１８１】
これら２つのパックの混合物のポットライフを以下のように測定した。１０．８４ｇの第１のパックを３０ｍｌ瓶にあらかじめ量り取り、水浴中３５℃で１時間状態調整した。別の瓶で、ＴＭＰｔｒｉｓＡｃＡｃを３５℃で１時間状態調整した。次に、６ｇのＴＭＰｔｒｉｓＡｃＡｃをあらかじめ秤量した第１のパックに加え、十分に混合した。混合物を水浴中（３５℃）に入れながら、ブルックフィールド粘度計を使用しＬＶ２５スピンドルで粘度測定を行った。初期粘度は４３６ｍＰａ・ｓ（４３６ｃｐｓ）であり、粘度は３４分で倍増した。したがって、３５℃におけるポットライフは３４分であった。
【０１８２】
ポットライフを２５℃で測定した場合、そのポットライフは８時間未満になると考えられる。
【０１８３】
２つのパックの混合物をＴ型剥離試験で試験した。この混合物を第１の基体上に３５℃でコーティングした。結果は以下の通りであった。
【０１８４】
【表８】
2005320539.tif 000023
【０１８５】
（実施例２２〜２７：さらなる官能性混合物）
以下の官能性混合物を、記載の成分を混合することによって調製した。「ＰＡＷ」は、溶液重量を基準にして酢酸カリウム７０重量％の濃度の酢酸カリウム水溶液である。各官能性混合物は、アセトアセテート基のモル数の、アクリレート基のモル数に対する比が１：１であった。「バッチサイズ」は、全アクリレート化合物と全アセトアセテート化合物の重量の合計であり、ＰＡＷ重量は含まれない。各アセトアセテート化合物の量は、以下の表において、その化合物が寄与するアセトアセテート基のモル％により特徴付けられる。同様に、各アクリレート化合物の量は、以下の表において、その化合物が寄与するアクリレート基のモル％により特徴付けられる。たとえば、ＦＭ４では、アセトアセテート基の半分がＮＰＥＢｉｓＡｃＡｃによるものであり、半分がＴＭＰＴｒｉｓＡｃＡｃによるものであり、アクリレート基の４分の３がモアキュア（Ｍｏｒｅｃｕｒｅ）（商標）２０００、アクリレート基の４分の１がＥＢ−８６０によるものである。
【０１８６】
【表９】
2005320539.tif 000024
【０１８７】
（実施例２７：実施例２２〜２６の官能性混合物の試験結果）
ＬＢＴおよびＡｌ箔（厚さ０．２５４ｍｍ（１ミル））を基体として使用して、前述の規定の剥離試験を行った。コーティング重量および剥離結果は以下の通りであった。
【０１８８】
【表１０】
2005320539.tif 000025
【０１８９】
（実施例２８：２３℃におけるポットライフ測定）
７０重量部のＭｏｒｃｕｒｅ（商標）２０００を３０重量部のＳＲ−２５９と混合することにより混合物ＭＦＡ２８調製した。次に、６ｇのＴＭＡｔｒｉｓＡｃＡｃ、９．６３ｇのＭＦＡ３３、および０．３４ｇのＰＡＷ（本明細書で前述した定義の通り）を混合することによってＦＭ２８を調製した。時間の関数として、ブルックフィールド粘度計を使用しＬＶ２５スピンドルで２３℃においてＦＭ２８の粘度を測定した。各読み取り値が適切になるように回転速度（ｒｐｍ）を選択した（本明細書で前述した通り）。結果は以下の通りになった。
【０１９０】
【表１１】
2005320539.tif 000026
【０１９１】
粘度倍増時間は１１〜１２分の間であった。粘度五倍増時間は１５〜１６分の間であった。１８〜１９分の間で粘度が元の値の１０倍に到達し、３１〜３２分の間で粘度が元の値の１００倍に到達した。
【外国語明細書】
2005320539000001.pdf
2005320539000002.pdf
2005320539000003.pdf